"リガンドに対して特異的な相互作用を有するターゲット分子を精製する方法であって、式1m:[式中、R1、R2およびR3は、それぞれ独立に、水素原子、置換基を有していてもよいアルキル基または置換基を有していてもよいアリール基を表し、R1とR2とが結合して環を形成していてもよく、R2とR3とが結合して環を形成していてもよい。mは、0以上の整数を表す。nは、2以上の整数を表す。]で示される化合物に由来する構造単位を含み、リガンドが前記構造単位と結合しているポリビニルエーテル樹脂に、ターゲット分子を含む混合物を接触させる工程を含むことを特徴とする方法。ポリビニルエーテル樹脂が、さらに、2個以上の炭素-炭素不飽和結合を有する化合物に由来する構造単位を含むことを特徴とする請求項1記載の方法。2個以上の炭素-炭素不飽和結合を有する化合物が、式2m:[式中、R4~R9は、それぞれ独立に、水素原子、置換基を有していてもよいアルキル基または置換基を有していてもよいアリール基を表し、R4とR5とが結合して環を形成していてもよく、R5とR6とが結合して環を形成していてもよく、R7とR8とが結合して環を形成していてもよく、R8とR9とが結合して環を形成していてもよい。pは、0以上の整数を表す。qおよびrは、それぞれ独立に、2以上の整数を表す。]で示される化合物であることを特徴とする請求項2記載の方法。ポリビニルエーテル樹脂が、さらに、式3m:[式中、R10、R11およびR12は、それぞれ独立に、水素原子、置換基を有していてもよいアルキル基または置換基を有していてもよいアリール基を表し、R10とR11とが結合して環を形成していてもよく、R11とR12とが結合して環を形成していてもよい。R13は、水素原子、置換基を有していてもよいアルキル基、置換基を有していてもよいアリール基、置換基を有していてもよいアルコキシ基または置換基を有していてもよいアリールオキシ基を表す。sおよびtは、それぞれ独立に、0以上の整数を表す。但し、R13が水素原子である場合、sおよびtの少なくとも一つは1以上の整数を表す。]で示される化合物に由来する構造単位を含むことを特徴とする請求項1~3のいずれか一項記載の方法。ポリビニルエーテル樹脂が、アミノ基に結合し得る官能基を有するリガンドと、式1mで示される化合物に由来する構造単位とが、直接、結合しているポリビニルエーテル樹脂であることを特徴とする請求項1~4のいずれか一項記載の方法。ポリビニルエーテル樹脂が、アミノ基に結合し得る官能基を有するスペーサーを介して、式1mで示される化合物に由来する構造単位とリガンドとが結合しているポリビニルエーテル樹脂であることを特徴とする請求項1~4のいずれか一項記載の方法。アミノ基に結合し得る官能基が、カルボキシ基、カルボキシ基から誘導される基またはオキシラニル基であることを特徴とする請求項5または6記載の方法。ポリビニルエーテル樹脂が、式1a:[式中、R1~R3、mおよびnは、前記と同じ意味を表す。kは、2~12の整数を表す。は、他の構造単位との結合部を表す。は、リガンドまたはスペーサーとの結合部を表す。]で示される構造単位を含むことを特徴とする請求項7記載の方法。ターゲット分子が、生体分子であることを特徴とする請求項1~8のいずれか一項記載の方法。式1m:[式中、R1、R2およびR3は、それぞれ独立に、水素原子、置換基を有していてもよいアルキル基または置換基を有していてもよいアリール基を表し、R1とR2とが結合して環を形成していてもよく、R2とR3とが結合して環を形成していてもよい。mは、0以上の整数を表す。nは、2以上の整数を表す。]で示される化合物に由来する構造単位を含み、ターゲット分子に対して特異的な相互作用を有するリガンドが、前記構造単位と結合しているポリビニルエーテル樹脂であることを特徴とするターゲット分子吸着剤。式1m:[式中、R1、R2およびR3は、それぞれ独立に、水素原子、置換基を有していてもよいアルキル基または置換基を有していてもよいアリール基を表し、R1とR2とが結合して環を形成していてもよく、R2とR3とが結合して環を形成していてもよい。mは、0以上の整数を表す。nは、2以上の整数を表す。]で示される化合物に由来する構造単位を含み、ターゲット分子に対して特異的な相互作用を有するリガンドが、前記構造単位と結合しているポリビニルエーテル樹脂の、ターゲット分子を精製するための使用。式1b:[式中、R1、R2およびR3は、それぞれ独立に、水素原子、置換基を有していてもよいアルキル基または置換基を有していてもよいアリール基を表し、R1とR2とが結合して環を形成していてもよく、R2とR3とが結合して環を形成していてもよい。mは、0以上の整数を表す。nは、2以上の整数を表す。kは、2~12の整数を表す。は、他の構造単位との結合部を表す。]で示される構造単位を含むことを特徴とするポリビニルエーテル樹脂。このような状況下、ターゲット分子をより特異的に精製する方法が望まれている。上記目的を達成するために、本発明者らが鋭意検討を重ねた結果、以下の本発明を見い出した。[1]リガンドに対して特異的な相互作用を有するターゲット分子を精製する方法であって、式1m:[式中、R1、R2およびR3は、それぞれ独立に、水素原子、置換基を有していてもよいアルキル基または置換基を有していてもよいアリール基を表し、R1とR2とが結合して環を形成していてもよく、R2とR3とが結合して環を形成していてもよい。mは、0以上の整数を表す。nは、2以上の整数を表す。]で示される化合物に由来する構造単位を含み、リガンドが前記構造単位と結合しているポリビニルエーテル樹脂に、ターゲット分子を含む混合物を接触させる工程を含むことを特徴とする方法。[2]ポリビニルエーテル樹脂が、さらに、2個以上の炭素-炭素不飽和結合を有する化合物に由来する構造単位を含むことを特徴とする上記[1]記載の方法。[3]2個以上の炭素-炭素不飽和結合を有する化合物が、式2m:[式中、R4~R9は、それぞれ独立に、水素原子、置換基を有していてもよいアルキル基または置換基を有していてもよいアリール基を表し、R4とR5とが結合して環を形成していてもよく、R5とR6とが結合して環を形成していてもよく、R7とR8とが結合して環を形成していてもよく、R8とR9とが結合して環を形成していてもよい。pは、0以上の整数を表す。qおよびrは、それぞれ独立に、2以上の整数を表す。]で示される化合物であることを特徴とする上記[2]記載の方法。[4]ポリビニルエーテル樹脂が、さらに、式3m:[式中、R10、R11およびR12は、それぞれ独立に、水素原子、置換基を有していてもよいアルキル基または置換基を有していてもよいアリール基を表し、R10とR11とが結合して環を形成していてもよく、R11とR12とが結合して環を形成していてもよい。R13は、水素原子、置換基を有していてもよいアルキル基、置換基を有していてもよいアリール基、置換基を有していてもよいアルコキシ基または置換基を有していてもよいアリールオキシ基を表す。sおよびtは、それぞれ独立に、0以上の整数を表す。但し、R13が水素原子である場合、sおよびtの少なくとも一つは1以上の整数を表す。]で示される化合物に由来する構造単位を含むことを特徴とする上記[1]~[3]のいずれか一つに記載の方法。[5]ポリビニルエーテル樹脂が、アミノ基に結合し得る官能基を有するリガンドと、式1mで示される化合物に由来する構造単位とが、直接、結合しているポリビニルエーテル樹脂であることを特徴とする上記[1]~[4]のいずれか一つに記載の方法。[6]ポリビニルエーテル樹脂が、アミノ基に結合し得る官能基を有するスペーサーを介して、式1mで示される化合物に由来する構造単位とリガンドとが結合しているポリビニルエーテル樹脂であることを特徴とする上記[1]~[4]のいずれか一つに記載の方法。[7]アミノ基に結合し得る官能基が、カルボキシ基、カルボキシ基から誘導される基またはオキシラニル基であることを特徴とする上記[5]または[6]記載の方法。[8]ポリビニルエーテル樹脂が、式1a:[式中、R1~R3、mおよびnは、前記と同じ意味を表す。kは、2~12の整数を表す。は、他の構造単位との結合部を表す。は、リガンドまたはスペーサーとの結合部を表す。]で示される構造単位を含むことを特徴とする[7]記載の方法。[9]ターゲット分子が、生体分子であることを特徴とする上記[1]~[8]のいずれか一つに記載の方法。[10]式1m:[式中、R1、R2およびR3は、それぞれ独立に、水素原子、置換基を有していてもよいアルキル基または置換基を有していてもよいアリール基を表し、R1とR2とが結合して環を形成していてもよく、R2とR3とが結合して環を形成していてもよい。mは、0以上の整数を表す。nは、2以上の整数を表す。]で示される化合物に由来する構造単位を含み、ターゲット分子に対して特異的な相互作用を有するリガンドが、前記構造単位と結合しているポリビニルエーテル樹脂であることを特徴とするターゲット分子吸着剤。[11]式1m:[式中、R1、R2およびR3は、それぞれ独立に、水素原子、置換基を有していてもよいアルキル基または置換基を有していてもよいアリール基を表し、R1とR2とが結合して環を形成していてもよく、R2とR3とが結合して環を形成していてもよい。mは、0以上の整数を表す。nは、2以上の整数を表す。]で示される化合物に由来する構造単位を含み、ターゲット分子に対して特異的な相互作用を有するリガンドが、前記構造単位と結合しているポリビニルエーテル樹脂の、ターゲット分子を精製するための使用。[12]式1b:[式中、R1、R2およびR3は、それぞれ独立に、水素原子、置換基を有していてもよいアルキル基または置換基を有していてもよいアリール基を表し、R1とR2とが結合して環を形成していてもよく、R2とR3とが結合して環を形成していてもよい。mは、0以上の整数を表す。nは、2以上の整数を表す。kは、2~12の整数を表す。は、他の構造単位との結合部を表す。]で示される構造単位を含むことを特徴とするポリビニルエーテル樹脂。本発明によれば、リガンドに対して特異的な相互作用を有するターゲット分子を、より特異的に精製する方法が提供可能である。本発明は、リガンドに対して特異的な相互作用を有するターゲット分子を精製する方法であって、式1mで示される化合物に由来する構造単位とリガンドとを含むポリビニルエーテル樹脂以下、本樹脂と略記することがあるにターゲット分子を接触させる工程を含むことを特徴とする方法;本樹脂であるターゲット分子吸着剤;およびターゲット分子を精製するための本樹脂の使用;である。なお以下では、式1mで示される化合物を、化合物1mと略記することがある。同様に、他の式で表される化合物、構造単位、リガンドおよびスペーサーなども同様に略記することがある。化合物1mに由来する構造単位は、式1で示される。式1中、R1~R3、m、nおよびは、前記と同じ意味を表す。構造単位1は、にて、それ自身と同一の構造単位と結合していてもよく、異なる構造単位と結合していてもよい。本樹脂において非特異的吸着が抑制されるのは、構造単位1にエーテル結合-O-が含まれており、本樹脂が高い親水性を示すからであると考えられる。さらに、本樹脂を構成するエーテル結合と本樹脂の主鎖のオレフィン結合とは、構造単位1とリガンドとの結合反応、構造単位1とスペーサーとの結合反応、およびリガンドとスぺーサーとの結合反応を妨げない。さらに、本樹脂は、前記エーテル結合と主鎖のオレフィン結合とから主に形成されており、これらの結合が、酸、塩基および有機溶媒等に対して安定であることから、本樹脂は、酸、塩基および有機溶媒に対する安定性に優れる傾向がある。このため、ターゲット分子が、酸、塩基および有機溶媒等に溶解されたものであっても、精製が可能である。なお、式1および式1mを、文脈上そうではないことが明らかである場合を除いて、まとめて式1と呼ぶ。以下、式1中のR1等について順に説明する。式1において、R1、R2およびR3は、それぞれ独立に、水素原子、置換基を有していてもよいアルキル基または置換基を有していてもよいアリール基を表す。R1、R2およびR3のアルキル基は、鎖状または環状のいずれでもよい。即ち、本発明におけるアルキル基には、環状アルキル基であるシクロアルキル基が含まれる。鎖状アルキル基は、直鎖状または分枝鎖状のいずれでもよい。アルキル基の炭素数は、例えば1~50、好ましくは1~10、より好ましくは1~6である。なお、この炭素数には、置換基の炭素数は含まれない。アルキル基としては、例えば、メチル基、エチル基、プロピル基およびブチル基等が挙げられる。R1、R2およびR3のアリール基の炭素数は、例えば6~14である。なお、この炭素数には、置換基の炭素数は含まれない。アリール基としては、例えばフェニル基、1-ナフチル基および2-ナフチル基等が挙げられる。R1、R2およびR3のアルキル基およびアリール基は、置換基を有していてもよい。置換基としては、化合物1mの重合反応およびターゲット分子の精製方法のいずれにも悪影響を及ぼさないものであればよい。そのような置換基としては、例えば、メトキシ基、エトキシ基、プロポキシ基等の炭素数1~10のアルコキシ基;フェニル基等の炭素数6~14のアリール基;フェノキシ基等の炭素数6~14のアリールオキシ基;フッ素原子、塩素原子、臭素原子、ヨウ素原子等のハロゲン原子;アセチル基、ベンゾイル基等の炭素数2~10のアシル基;アセトキシ基等の炭素数2~10のアシルオキシ基;およびベンジル基等の炭素数7~15のアラルキル基;などが挙げられる。R1とR2とは、結合して環を形成していてもよく、同様にR2とR3とは、結合して環を形成していてもよい。化合物1mにおいて、R1とR2とが結合して形成される環としては、例えば、下記式で示されるようなシクロペンテン環およびシクロヘキセン環などが挙げられ、R2とR3とが結合して形成される環としては、例えば、下記式で示されるようなシクロペンタン環およびシクロヘキサン環が挙げられる。なお、下記式は、化合物1mに含まれるR2R3C=CR1-O-の部分を表す。R1、R2およびR3は、それぞれ独立に、好ましくは水素原子または炭素数1~10のアルキル基であり、より好ましくは水素原子またはメチル基であり、さらに好ましくは水素原子である。R1、R2およびR3の好ましい組合せとしては、R1が炭素数1~10のアルキル基より好ましくはメチル基であり、R2およびR3が水素原子である組合せ、並びにR1~R3が全て水素原子である組合せなどが挙げられる。式1において、mは、0以上の整数を表す。mは、好ましくは1以上である。また、重合反応における化合物1mの反応の容易さの観点から、mは、100以下であることが好ましく、より好ましくは10以下、さらに好ましくは6以下である。式1において、nは、2以上の整数を表す。化合物1mの原料の入手の容易さの観点から、nは、30以下であることが好ましく、より好ましくは10以下、さらに好ましくは6以下、特に好ましくは4以下である。mが0~10の整数であり、且つnが2~10の整数であることが好ましく、mが0~10の整数であり、且つnが2~6の整数であることがより好ましく、mが1~5の整数であり、且つnが2~4の整数であることがさらに好ましい。R1~R3、mおよびnの組合せとしては、例えば、以下のものが挙げられる:R1が水素原子であり、mが0~10の整数であり、nが2~10の整数である組合せ;R1が炭素数1~10のアルキル基であり、mが0~10の整数であり、nが2~10の整数である組合せ;R1がメチル基であり、mが0~10の整数であり、nが2~10の整数である組合せ;R1、R2およびR3が水素原子であり、mが0~10の整数であり、nが2~10の整数である組合せ;R1が炭素数1~10のアルキル基であり、R2およびR3が水素原子であり、mが0~10の整数であり、nが2~10の整数である組合せ;R1がメチル基であり、R2およびR3が水素原子であり、mが0~10の整数であり、nが2~10の整数である組合せ。化合物1mの具体例を、下記1~6に列挙する:12-ビニルオキシエチルアミン、2-2-ビニルオキシエトキシエチルアミン、2-[2-2-ビニルオキシエトキシエトキシ]エチルアミン、2-{2-[2-2-ビニルオキシエトキシエトキシ]エトキシ}エチルアミン、2-2-{2-[2-2-ビニルオキシエトキシエトキシ]エトキシ}エトキシエチルアミン、2-[2-2-{2-[2-2-ビニルオキシエトキシエトキシ]エトキシ}エトキシエトキシ]エチルアミン、2-2-{2-[2-2-{2-[2-2-ビニルオキシエトキシエトキシ]エトキシ}エトキシエトキシ]エトキシ}エトキシエチルアミン、3-ビニルオキシプロピルアミン、2-3-ビニルオキシプロポキシエチルアミン、4-ビニルオキシブチルアミン、2-4-ビニルオキシブトキシエチルアミン。22-1-メチルビニルオキシエチルアミン、2-[2-1-メチルビニルオキシエトキシ]エチルアミン、2-{2-[2-1-メチルビニルオキシエトキシ]エトキシ}エチルアミン、2-2-{2-[2-1-メチルビニルオキシエトキシ]エトキシ}エトキシエチルアミン、2-[2-2-{2-[2-1-メチルビニルオキシエトキシ]エトキシ}エトキシエトキシ]エチルアミン、2-{2-[2-2-{2-[2-1-メチルビニルオキシエトキシ]エトキシ}エトキシエトキシ]エトキシ}エチルアミン、2-[2-2-{2-[2-2-{2-[2-1-メチルビニルオキシエトキシ]エトキシ}エトキシエトキシ]エトキシ}エトキシエトキシ]エチルアミン、3-1-メチルビニルオキシプロピルアミン、2-[3-1-メチルビニルオキシプロポキシ]エチルアミン、4-1-メチルビニルオキシブチルアミン、2-[4-1-メチルビニルオキシブトキシ]エチルアミン。32-2-メチルビニルオキシエチルアミン、2-[2-2-メチルビニルオキシエトキシ]エチルアミン、2-{2-[2-2-メチルビニルオキシエトキシ]エトキシ}エチルアミン、2-2-{2-[2-2-メチルビニルオキシエトキシ]エトキシ}エトキシエチルアミン、2-[2-2-{2-[2-2-メチルビニルオキシエトキシ]エトキシ}エトキシエトキシ]エチルアミン、2-{2-[2-2-{2-[2-2-メチルビニルオキシエトキシ]エトキシ}エトキシエトキシ]エトキシ}エチルアミン、2-[2-2-{2-[2-2-{2-[2-2-メチルビニルオキシエトキシ]エトキシ}エトキシエトキシ]エトキシ}エトキシエトキシ]エチルアミン、3-2-メチルビニルオキシプロピルアミン、2-[3-2-メチルビニルオキシプロポキシ]エチルアミン、4-2-メチルビニルオキシブチルアミン、2-[4-2-メチルビニルオキシブトキシ]エチルアミン。42-1-フェニルビニルオキシエチルアミン、2-[2-1-フェニルビニルオキシエトキシ]エチルアミン、2-{2-[2-1-フェニルビニルオキシエトキシ]エトキシ}エチルアミン、2-2-{2-[2-1-フェニルビニルオキシエトキシ]エトキシ}エトキシエチルアミン、2-[2-2-{2-[2-1-フェニルビニルオキシエトキシ]エトキシ}エトキシエトキシ]エチルアミン、2-{2-[2-2-{2-[2-1-フェニルビニルオキシエトキシ]エトキシ}エトキシエトキシ]エトキシ}エチルアミン、2-[2-2-{2-[2-2-{2-[2-1-フェニルビニルオキシエトキシ]エトキシ}エトキシエトキシ]エトキシ}エトキシエトキシ]エチルアミン、3-1-フェニルビニルオキシプロピルアミン、2-[3-1-フェニルビニルオキシプロポキシ]エチルアミン、4-1-フェニルビニルオキシブチルアミン、2-[4-1-フェニルビニルオキシブトキシ]エチルアミン。52-2-フェニルビニルオキシエチルアミン、2-[2-2-フェニルビニルオキシエトキシ]エチルアミン、2-{2-[2-2-フェニルビニルオキシエトキシ]エトキシ}エチルアミン、2-2-{2-[2-2-フェニルビニルオキシエトキシ]エトキシ}エトキシエチルアミン、2-[2-2-{2-[2-2-フェニルビニルオキシエトキシ]エトキシ}エトキシエトキシ]エチルアミン、2-{2-[2-2-{2-[2-2-フェニルビニルオキシエトキシ]エトキシ}エトキシエトキシ]エトキシ}エチルアミン、2-[2-2-{2-[2-2-{2-[2-2-フェニルビニルオキシエトキシ]エトキシ}エトキシエトキシ]エトキシ}エトキシエトキシ]エチルアミン、3-2-フェニルビニルオキシプロピルアミン、2-[3-2-フェニルビニルオキシプロポキシ]エチルアミン、4-2-フェニルビニルオキシブチルアミン、2-[4-2-フェニルビニルオキシブトキシ]エチルアミン。62-シクロヘキセン-1-イルオキシエチルアミン、2-[2-シクロヘキセン-1-イルオキシエトキシ]エチルアミン、2-{2-[2-シクロヘキセン-1-イルオキシエトキシ]エトキシ}エチルアミン、2-2-{2-[2-シクロヘキセン-1-イルオキシエトキシ]エトキシ}エトキシエチルアミン、2-[2-2-{2-[2-シクロヘキセン-1-イルオキシエトキシ]エトキシ}エトキシエトキシ]エチルアミン、2-{2-[2-2-{2-[2-シクロヘキセン-1-イルオキシエトキシ]エトキシ}エトキシエトキシ]エトキシ}エチルアミン、2-[2-2-{2-[2-2-{2-[2-シクロヘキセン-1-イルオキシエトキシ]エトキシ}エトキシ-エトキシ]エトキシ}エトキシエトキシ]エチルアミン、3-シクロヘキセン-1-イルオキシプロピルアミン、2-[3-シクロヘキセン-1-イルオキシプロポキシ]エチルアミン、4-シクロヘキセン-1-イルオキシブチルアミン、2-[4-シクロヘキセン-1-イルオキシブトキシ]エチルアミン。本樹脂の製造には、上述したような遊離アミノ基を有する化合物1mだけでなく、保護基で保護されたアミノ基以下保護アミノ基と略記することがあるを有する化合物1mの誘導体以下誘導体1mと略記することがあるを使用してもよい。保護基としては、例えば、ProtectiveGroupsinOrgnicChemistry等に記載されているような公知の保護基を使用することができる。公知の保護基の中では、tert-ブトキシカルボニル基が好ましい。化合物1mの保護即ち、誘導体1mの製造、誘導体1mを用いて製造した本樹脂の脱保護は、前記文献に記載されているような公知の方法によって行うことができる。なお、誘導体1mを用いて本樹脂を製造し、次いで保護アミノ基を脱保護することによって形成される構造単位も、本発明の構造単位1に含まれる。なお以下では、化合物1mおよび誘導体1を、文脈上そうではないことが明らかである場合を除いて、まとめて化合物1と呼ぶ。化合物1mは、市販品を使用してもよく、公知の方法によって製造したものを使用してもよい。化合物1mは、例えば、式m1-1で示される化合物と式m1-2で示される化合物とを反応させて、式m1-3で示される化合物を得、式m1-3で示される化合物のイミド部分をアミノ基に変換することによって、製造することができる。以下では、前者の反応を反応Aと、後者の反応を反応Bと呼ぶ。式m1-1中のR1~R3、mおよびnは、前記と同じ意味を表す。式m1-2中のR14は、1,2-エチレン基、1,2-フェニレン基または1,3-プロピレン基を表す。化合物m1-1としては、市販品を使用してもよく、公知の方法、例えば、JPolymSciPolymChemEd2027312734に記載の方法に従って製造したものを使用してもよい。例えば、mが1以上の整数である化合物m1-1以下化合物m1-1と呼ぶは、式m1-4で示される化合物と式m1-5で示される化合物とを、塩基の存在下で反応させることによって製造することができる。なお、このようなエーテル化反応は有機合成の分野で周知であり、その反応条件等は周知のものを採用すればよい。式m1-4、式m1-5および式m1-1中、R1~R3およびnは、前記と同じ意味を表し、Tsは、トシル基トルエンスルホニル基を表し、aは、0以上の整数を表し、bは、1以上の整数を表し、mは、aおよびbの和、即ち1以上の整数を表す。化合物m1-1の具体例を、下記1~6に列挙する:12-ビニルオキシエタノール、2-2-ビニルオキシエトキシエタノール、2-[2-2-ビニルオキシエトキシエトキシ]エタノール、2-{2-[2-2-ビニルオキシエトキシエトキシ]エトキシ}エタノール、2-2-{2-[2-2-ビニルオキシエトキシエトキシ]エトキシ}エトキシエタノール、2-[2-2-{2-[2-2-ビニルオキシエトキシエトキシ]エトキシ}エトキシエトキシ]エタノール、2-2-{2-[2-2-{2-[2-2-ビニルオキシエトキシエトキシ]エトキシ}エトキシエトキシ]エトキシ}エトキシエタノール、3-ビニルオキシプロパノ-ル、2-3-ビニルオキシプロポキシエタノール、4-ビニルオキシブタノ-ル、2-4-ビニルオキシブトキシエタノール。22-1-メチルビニルオキシエタノール、2-[2-1-メチルビニルオキシエトキシ]エタノール、2-{2-[2-1-メチルビニルオキシエトキシ]エトキシ}エタノール、2-2-{2-[2-1-メチルビニルオキシエトキシ]エトキシ}エトキシエタノール、2-[2-2-{2-[2-1-メチルビニルオキシエトキシ]エトキシ}エトキシエトキシ]エタノール、2-{2-[2-2-{2-[2-1-メチルビニルオキシエトキシ]エトキシ}エトキシエトキシ]エトキシ}エタノール、2-[2-2-{2-[2-2-{2-[2-1-メチルビニルオキシエトキシ]エトキシ}エトキシエトキシ]エトキシ}エトキシエトキシ]エタノール、3-1-メチルビニルオキシプロパノール、2-[3-1-メチルビニルオキシプロポキシ]エタノール、4-1-メチルビニルオキシブタノール、2-[4-1-メチルビニルオキシブトキシ]エタノール。32-2-メチルビニルオキシエタノール、2-[2-2-メチルビニルオキシエトキシ]エタノール、2-{2-[2-2-メチルビニルオキシエトキシ]エトキシ}エタノール、2-2-{2-[2-2-メチルビニルオキシエトキシ]エトキシ}エトキシエタノール、2-[2-2-{2-[2-2-メチルビニルオキシエトキシ]エトキシ}エトキシエトキシ]エタノール、2-{2-[2-2-{2-[2-2-メチルビニルオキシエトキシ]エトキシ}エトキシエトキシ]エトキシ}エタノール、2-[2-2-{2-[2-2-{2-[2-2-メチルビニルオキシエトキシ]エトキシ}エトキシエトキシ]エトキシ}エトキシエトキシ]エタノール、3-2-メチルビニルオキシプロパノール、2-[3-2-メチルビニルオキシプロポキシ]エタノール、4-2-メチルビニルオキシブタノール、2-[4-2-メチルビニルオキシブトキシ]エタノール。42-1-フェニルビニルオキシエタノール、2-[2-1-フェニルビニルオキシエトキシ]エタノール、2-{2-[2-1-フェニルビニルオキシエトキシ]エトキシ}エタノール、2-2-{2-[2-1-フェニルビニルオキシエトキシ]エトキシ}エトキシエタノール、2-[2-2-{2-[2-1-フェニルビニルオキシエトキシ]エトキシ}エトキシエトキシ]エタノール、2-{2-[2-2-{2-[2-1-フェニルビニルオキシエトキシ]エトキシ}エトキシエトキシ]エトキシ}エタノール、2-[2-2-{2-[2-2-{2-[2-1-フェニルビニルオキシエトキシ]エトキシ}エトキシエトキシ]エトキシ}エトキシエトキシ]エタノール、3-1-フェニルビニルオキシプロパノ-ル-2-[3-1-フェニルビニルオキシプロポキシ]エタノール、4-1-フェニルビニルオキシブタノ-ル-2-[4-1-フェニルビニルオキシブトキシ]エタノール。52-2-フェニルビニルオキシエタノール、2-[2-2-フェニルビニルオキシエトキシ]エタノール、2-{2-[2-2-フェニルビニルオキシエトキシ]エトキシ}エタノール、2-2-{2-[2-2-フェニルビニルオキシエトキシ]エトキシ}エトキシエタノール、2-[2-2-{2-[2-2-フェニルビニルオキシエトキシ]エトキシ}エトキシエトキシ]エタノール、2-{2-[2-2-{2-[2-2-フェニルビニルオキシエトキシ]エトキシ}エトキシエトキシ]エトキシ}エタノール、2-[2-2-{2-[2-2-{2-[2-2-フェニルビニルオキシエトキシ]エトキシ}エトキシエトキシ]エトキシ}エトキシエトキシ]エタノール、3-2-フェニルビニルオキシプロパノール、2-[3-2-フェニルビニルオキシプロポキシ]エタノール、4-2-フェニルビニルオキシブタノール、2-[4-2-フェニルビニルオキシブトキシ]エタノール。62-シクロヘキセン-1-イルオキシエタノール、2-[2-シクロヘキセン-1-イルオキシエトキシ]エタノール、2-{2-[2-シクロヘキセン-1-イルオキシエトキシ]エトキシ}エタノール、2-2-{2-[2-シクロヘキセン-1-イルオキシエトキシ]エトキシ}エトキシエタノール、2-[2-2-{2-[2-シクロヘキセン-1-イルオキシエトキシ]エトキシ}エトキシエトキシ]エタノール、2-{2-[2-2-{2-[2-シクロヘキセン-1-イルオキシエトキシ]エトキシ}エトキシエトキシ]エトキシ}エタノール、2-[2-2-{2-[2-2-{2-[2-シクロヘキセン-1-イルオキシエトキシ]エトキシ}エトキシエトキシ]エトキシ}エトキシエトキシ]エタノール、3-シクロヘキセン-1-イルオキシプロパノール、2-[3-シクロヘキセン-1-イルオキシプロポキシ]エタノール、4-シクロヘキセン-1-イルオキシブタノール、2-[4-シクロヘキセン-1-イルオキシブトキシ]エタノール。化合物m1-2としては、例えば、スクシンイミド、フタルイミドおよびグルタルイミドなどが挙げられる。これらは、市販品を使用することができる。反応Aにおける化合物m1-2の使用量は、化合物m1-11モルに対して、例えば1モル以上、好ましくは1~5モルである。化合物m1-1と化合物m1-2との反応Aは、ホスフィン化合物および式m1-6で示される化合物の存在下で行われる。ホスフィン化合物および化合物m1-6のいずれも、1種のみを使用してもよく、2種以上を併用してもよい。式m1-6中、R15およびR16は、それぞれ独立に、メトキシ基、イソプロポキシ基、エトキシ基、ベンジルオキシ基、ジメチルアミノ基またはピペリジニル基を表す。ホスフィン化合物としては、通常、市販品が使用される。市販のホスフィン化合物としては、例えば、トリフェニルホスフィン、ブチルホスフィン、tert-ブチルホスフィン、ジフェニル-2-ピリジルホスフィン、トリシクロヘキシルホスフィン、4-ジメチルアミノフェニルジフェニルホスフィン、4-ジフェニルホスフィノポリスチレンおよび4-ジフェニルホスフィノメチルポリスチレンなどが挙げられる。反応Aにおけるホスフィン化合物の使用量は、化合物m1-11モルに対して、例えば1モル以上、好ましくは1~5モルである。化合物m1-6としては、例えば、1,1’-アゾビスN,N-ジメチルホルムアミド、1,1’-アゾジカルボニルジピペリジン、アゾジカルボン酸ジベンジル、アゾジカルボン酸ジエチル、アゾジカルボン酸ジイソプロピルおよびアゾジカルボン酸ジメチルなどが挙げられる。これらは、市販品を使用することができる。反応Aにおける化合物m1-6の使用量は、化合物m1-11モルに対して、例えば1モル以上、好ましくは1~5モルである。化合物m1-1と化合物m1-2との反応Aは、1種または2種以上の溶媒の存在下で行うことが好ましい。この溶媒としては、N,N-ジメチルホルムアミド、ジメチルスルホキシド、N,N-ジメチルアセトアミド、アセトニトリル、ヘキサメチルホスホリックトリアミド等の非プロトン性極性溶媒;ヘキサン、シクロヘキサン、ペンタン、トルエン、キシレン等の炭化水素溶媒;ジエチルエーテル、テトラヒドロフラン、1,4-ジオキサンおよびアニソール等のエーテル溶媒;クロロホルム、ジクロロエタン、テトラクロロエタン等のハロゲン化炭化水素溶媒;などが挙げられる。これらの中で、エーテル溶媒が好ましい。溶媒の使用量は、化合物m1-1、化合物m1-2、ホスフィン化合物および化合物m1-6の種類および使用量に応じて、適宜調整すればよい。反応Aの反応温度は、例えば-10°C以上および用いる溶媒の沸点以下、好ましくは0°C~40°Cである。反応Aの反応時間は、化合物m1-1、化合物m1-2、ホスフィン化合物および化合物m1-6の種類および使用量によって異なるが、例えば3分~15時間である。反応Aで得られる化合物m1-3の具体例を、下記1~4に列挙する:1N-2-ビニルオキシエチルフタルイミド、N-[2-2-ビニルオキシエトキシエチル]フタルイミド、N-{2-[2-2-ビニルオキシエトキシエトキシ]エチル}フタルイミド、N-2-{2-[2-2-ビニルオキシエトキシエトキシ]エトキシ}エチルフタルイミド、N-[2-2-{2-[2-2-ビニルオキシエトキシエトキシ]エトキシ}エトキシエチル]フタルイミド、N-{2-[2-2-{2-[2-2-ビニルオキシエトキシエトキシ]エトキシ}エトキシエトキシ]エチル}フタルイミド、N-[2-2-{2-[2-2-{2-[2-2-ビニルオキシエトキシエトキシ]エトキシ}エトキシエトキシ]エトキシ}エトキシエチル]フタルイミド、N-3-ビニルオキシプロピルフタルイミド、N-[2-3-ビニルオキシプロポキシエチル]フタルイミド、N-4-ビニルオキシブチルフタルイミド、N-[2-4-ビニルオキシブトキシエチル]フタルイミド。2N-2-ビニルオキシエチルスクシンイミド、N-[2-2-ビニルオキシエトキシエチル]スクシンイミド、N-{2-[2-2-ビニルオキシエトキシエトキシ]エチル}スクシンイミド、N-2-{2-[2-2-ビニルオキシエトキシエトキシ]エトキシ}エチルスクシンイミド、N-[2-2-{2-[2-2-ビニルオキシエトキシエトキシ]エトキシ}エトキシエチル]スクシンイミド、N-{2-[2-2-{2-[2-2-ビニルオキシエトキシエトキシ]エトキシ}エトキシエトキシ]エチル}スクシンイミド、N-[2-2-{2-[2-2-{2-[2-2-ビニルオキシエトキシエトキシ]エトキシ}エトキシエトキシ]エトキシ}エトキシエチル]スクシンイミド、N-3-ビニルオキシプロピルスクシンイミド、N-[2-3-ビニルオキシプロポキシエチル]スクシンイミド、N-4-ビニルオキシブチルスクシンイミド、N-[2-4-ビニルオキシブトキシエチル]スクシンイミド。3N-2-ビニルオキシエチルグルタルイミド、N-[2-2-ビニルオキシエトキシエチル]グルタルイミド、N-{2-[2-2-ビニルオキシエトキシエトキシ]エチル}グルタルイミド、N-2-{2-[2-2-ビニルオキシエトキシエトキシ]エトキシ}エチルグルタルイミド、N-[2-2-{2-[2-2-ビニルオキシエトキシエトキシ]エトキシ}エトキシエチル]グルタルイミド、N-{2-[2-2-{2-[2-2-ビニルオキシエトキシエトキシ]エトキシ}エトキシエトキシ]エチル}グルタルイミド、N-[2-2-{2-[2-2-{2-[2-2-ビニルオキシエトキシエトキシ]エトキシ}エトキシエトキシ]エトキシ}エトキシエチル]グルタルイミド、N-3-ビニルオキシプロピルグルタルイミド、N-[2-3-ビニルオキシプロポキシエチル]グルタルイミド、N-4-ビニルオキシブチルグルタルイミド、N-[2-4-ビニルオキシブトキシエチル]グルタルイミド。4N-[2-1-メチルビニルオキシエチル]フタルイミド、N-{2-[2-1-メチルビニルオキシエトキシ]エチル}フタルイミド、N-2-{2-[2-1-メチルビニルオキシエトキシ]エトキシ}エチルフタルイミド、N-[2-2-{2-[2-1-メチルビニルオキシエトキシ]エトキシ}エトキシエチル]フタルイミド、N-{2-[2-2-{2-[2-1-メチルビニルオキシエトキシ]エトキシ}エトキシエトキシ]エチル}フタルイミド、N-2-{2-[2-2-{2-[2-1-メチルビニルオキシエトキシ]エトキシ}エトキシエトキシ]エトキシ}エチルフタルイミド、N-{2-[2-2-{2-[2-2-{2-[2-1-メチルビニルオキシエトキシ]エトキシ}エトキシエトキシ]エトキシ}エトキシエトキシ]エチル}フタルイミド、N-[3-1-メチルビニルオキシプロピル]フタルイミド、N-{2-[3-1-メチルビニルオキシプロポキシ]エチル}フタルイミド、N-[4-1-メチルビニルオキシブチル]フタルイミド、N-{2-[4-1-メチルビニルオキシブトキシ]エチル}フタルイミド、N-[2-シクロヘキセン-1-イルオキシエチル]フタルイミド、N-{2-[2-シクロヘキセン-1-イルオキシエトキシ]エチル}フタルイミド、N-2-{2-[2-シクロヘキセン-1-イルオキシエトキシ]エトキシ}エチルフタルイミド、N-[2-2-{2-[2-シクロヘキセン-1-イルオキシエトキシ]エトキシ}エトキシエチル]フタルイミド、N-{2-[2-2-{2-[2-シクロヘキセン-1-イルオキシエトキシ]エトキシ}エトキシエチル]エチル}フタルイミド、N-2-{2-[2-2-{2-[2-シクロヘキセン-1-イルオキシエトキシ]エトキシ}エトキシエトキシ]エトキシ}エチルフタルイミド、N-{2-[2-2-{2-[2-2-{2-[2-シクロヘキセン-1-イルオキシエトキシ]エトキシ}エトキシエトキシ]エトキシ}エトキシエトキシ]エチル}フタルイミド、N-[3-シクロヘキセン-1-イルオキシプロパニル]フタルイミド、N-{2-[3-シクロヘキセン-1-イルオキシプロポキシ]エチル}フタルイミド、N-[4-シクロヘキセン-1-イルオキシブチル]フタルイミド、N-{2-[4-シクロヘキセン-1-イルオキシブトキシ]エチル}フタルイミド。反応Aの終了後、得られた反応混合物を分離操作に供することによって、化合物m1-3を取り出した後、取り出した化合物m1-3を次の反応Bに用いてもよい。また、取り出した化合物m1-3を、さらに精製操作に供してから、次の反応Bに用いてもよい。分離および精製操作に特に限定は無く、公知の操作、例えば抽出、再結晶、各種クロマトグラフィー等を使用することができる。また、化合物m1-3を含む反応混合物を精製せずに、そのまま次の反応Bに用いてもよい。反応B、即ち、化合物m1-3のイミド部分のアミノ基への変換は、公知の方法、例えば、ProtectiveGroupsinOrgnicChemistry等に記載の方法に準じて行うことができる。反応Bは、化合物m1-3と式m1-7:R17-NH2m1-7[式中、R17は、水素原子、アミノ基、アルキル基、アルキルアミノ基、アリールアミノ基またはアリール基を表す。]で示される化合物とを反応させることによって、行うことが好ましい。化合物m1-7としては、例えば、アンモニア、ヒドラジン、メチルアミン、エチルアミン、プロピルアミン、イソプロピルアミン、アニリンおよびナフチルアミンなどが挙げられる。これらは市販されており、化合物m1-7として市販品を使用することができる。反応Bにおける化合物m1-7の使用量は、化合物m1-31モルに対して、例えば1モル以上、好ましくは1~50モルである。化合物m1-3および化合物m1-7の反応は、1種または2種以上の溶媒の存在下で行うことが好ましい。この溶媒としては、メタノール、エタノール、プロパノール、イソプロパノール、ブタノール、tert-ブタノール等のアルコール溶媒;アセトニトリル等の非プロトン性極性溶媒;ヘキサン、シクロヘキサン、ペンタン、トルエン、キシレン等の炭化水素溶媒;ジエチルエーテル、テトラヒドロフラン、1,4-ジオキサン、アニソール等のエーテル溶媒;およびクロロホルム等のハロゲン化炭化水素溶媒;などが挙げられる。これらの中で、アルコール溶媒、エーテル溶媒、およびこれらの混合溶媒が好ましく、アルコール溶媒とエーテル溶媒との混合溶媒がより好ましい。化合物m1-3および化合物m1-7の反応において、溶媒の使用量は制限されず、化合物m1-3および化合物m1-7の種類および使用量に応じて、適宜調節すればよい。化合物m1-3および化合物m1-7の反応温度は、例えば-10°C以上および用いる溶媒の沸点以下、好ましくは25~80°Cである。この反応時間は、化合物m1-3および化合物m1-7の種類および反応温度によって異なるが、例えば3分~15時間である。反応B特に、化合物m1-3および化合物m1-7の反応の終了後に、得られた反応混合物から、以下の操作の工程a~cを行うことによって、化合物1mを取り出すことができる:a反応終了後、得られた反応混合物を濃縮し、濃縮残渣を、弱溶出溶媒を用いて、順相シリカゲルカラムにチャージし、化合物1mをシリカゲルに吸着させるとともに、弱溶出溶媒で低極性不純物を溶出除去する工程、bシリカゲルに吸着した化合物1mを強溶出溶媒で溶出する工程、およびc得られた化合物1mを含む溶液を濃縮する工程。弱溶出溶媒とは、反応Bで得られた反応混合物の一部を順相薄層シリカゲルクロマトグラフィーで分析した結果、化合物1mのRf値が0.1以下である展開溶媒を意味する。弱溶出溶媒としては、酢酸エチル、酢酸ブチル等のエステル溶媒、クロロホルム、ジクロロメタン等の塩素化炭化水素溶媒;およびヘキサン、シクロヘキサン、トルエン、キシレン等の炭化水素溶媒;などが挙げられる。弱溶出溶媒には、ジエチルエーテル、ジイソプロピルエーテル、1,4-ジオキサン、テトラヒドロフラン、メチルtert-ブチルエーテル等のエーテル溶媒;メタノール、エタノール、プロパノール、2-プロパノール、ブタノール、tert-ブタノール等のアルコール溶媒;またはアセトニトリル、アセトン、メチルtert-ブチルケトン等の非プロトン性極性溶媒;などを混合してもよい。強溶出溶媒とは、反応Bで得られた反応混合物の一部を順相薄層シリカゲルクロマトグラフィーにより分析した結果、化合物1mのRf値が0.3以上である展開溶媒を意味する。強溶出溶媒としては、メタノール、エタノール、プロパノール、2-プロパノール、ブタノール、tert-ブタノール等のアルコール溶媒;およびアセトニトリル、アセトン、メチルtert-ブチルケトン等の非プロトン性極性溶媒;などが挙げられる。強溶出溶媒には、酢酸エチル、酢酸ブチル等のエステル溶媒;クロロホルム、ジクロロメタン等の塩素化炭化水素溶媒;ヘキサン、シクロヘキサン、トルエン、キシレン等の炭化水素溶媒;またはジエチルエーテル、ジイソプロピルエーテル、1,4-ジオキサン、テトラヒドロフラン、メチルtert-ブチルエーテル等のエーテル溶媒;などを混合してもよい。また、反応Bの終了後、得られた反応混合物を、分離操作に供することによっても、化合物1mを取り出すことができる。さらに、取り出した化合物1mを精製操作に供してもよい。分離および精製操作に特に限定は無く、公知の操作、例えば、抽出、再結晶、各種クロマトグラフィー等を使用することができる。本樹脂は、さらに、2個以上の炭素-炭素不飽和結合を有する化合物以下多不飽和化合物と略記することがある。に由来する構造単位を含んでいてもよい。ここで炭素-炭素不飽和結合には、芳香環の便宜的な構造式として表される二重結合は含まれない。炭素-炭素不飽和結合は、二重結合でも、三重結合でもよいが、好ましくは二重結合である。モノマーとして多不飽和化合物を使用することによって、得られる本樹脂中に架橋を生じさせることができる。この架橋によって、本樹脂は有機溶媒にさらに溶解しがたくなり、本発明の精製方法に使用し得る溶媒の種類を増やすことができる。多不飽和化合物としては、例えば、ジビニルベンゼン、トリアリールイソシアヌレート、エチレングリコールジアクリレート、ブチレングリコールジアクリレート、トリエチレングリコールジアクリレート、トリメチロールプロパントリアクリレート、ペンタエリストールトリアクリレート、N,N’-メチレンビスアクリルアミド、エチレングリコールジメタクリレ-ト、ブチレングリコールジメタクリレート、トリエチレングリコールジメタクリレート、トリメチロールプロパントリメタクリレート、ペンタエリストールトリメタクリレート、N,N’-メチレンビスメタクリルアミド、エチレングリコールジビニルエーテル、ブチレングリコールジビニルエーテル、トリメチロールプロパントリビニルエーテル、ペンタエリストールトリビニルエーテルおよびジアリールフタレートなどが挙げられる。これらは市販されており、多不飽和化合物として市販品を使用することができる。本樹脂の製造に多不飽和化合物を使用する場合、多不飽和化合物とそれ以外の化合物の合計化合物1を含むとのモル比即ち、多不飽和化合物:それ以外の化合物の合計としては、0.1:99.9~99.9:0.1の範囲を挙げることができ、好ましくは1:99~99:1の範囲が挙げられ、より好ましくは3:7~7:3の範囲が挙げられる。多不飽和化合物の使用量を適宜調整することにより、本樹脂の溶媒への溶解性を調整することができる。なお、多不飽和化合物とそれ以外の化合物の合計との上記モル比は、本樹脂中の多不飽和化合物に由来する構造単位とそれ以外の化合物に由来する構造単位の合計とのモル比に対応する。多不飽和化合物の中でも、化合物2mが好ましい。化合物2mに由来する構造単位は、式2-1~式2-3で示される。式2-1~式2-3中、R4~R9、p、q、rおよびは、前記と同じ意味を表す。構造単位2-1~構造単位2-3は、いずれも、にて、それら自身と同一の構造単位と結合していてもよく、異なる構造単位と結合していてもよい。構造単位2-1によって、本樹脂は架橋構造を有し、溶媒にさらに溶解しがたくなる。なお、構造単位2-2または構造単位2-3のように、化合物2mの一つの二重結合のみが結合し、もう一方の二重結合が本樹脂中に残っていてもよい。但し、化合物2mに由来する構造単位の全てが、実質上、構造単位2-1であることが好ましい。以下では、式2-1~式2-3および構造単位2-1~構造単位2-3を、文脈上そうではないことが明らかである場合を除いて、まとめて、それぞれ式2および構造単位2と呼ぶ。また、式2および式2mを、文脈上そうではないことが明らかである場合を除いて、まとめて式2と呼ぶ。式2において、R4~R9は、それぞれ独立に、水素原子、置換基を有していてもよいアルキル基または置換基を有していてもよいアリール基を表す。R4~R9のアルキル基、アリール基およびそれらの置換基としては、R1~R3において説明したものと同様のものが挙げられる。また、R4とR5とが結合して環を形成していてもよく、R7とR8とが結合して環を形成していてもよい。これらの環としては、R1およびR2が結合して形成される環と同様のものが挙げられる。さらに、R5とR6とが結合して環を形成していてもよく、R8とR9とが結合して環を形成していてもよい。これらの環としては、R2およびR3が結合して形成される環と同様のものが挙げられる。なお、R4とR7、R5とR8、R6とR9は、同じものであることが好ましい。式2において、pは、0以上の整数を表す。pは、好ましくは1以上である。また、pが大きすぎると、重合反応における化合物2mの反応性が低下し易くなる傾向がある。そこで、pは、好ましくは1000以下、より好ましくは100以下、さらに好ましくは10以下、特に好ましくは6以下である。式2において、qおよびrは、それぞれ独立に、2以上の整数を表す。化合物2mを製造するための原料の入手の容易さの観点から、qおよびrは、それぞれ独立に、、例えば30以下を挙げることができ、好ましくは10以下、より好ましくは6以下、さらに好ましくは4以下である。なお、qおよびrは、同じものであることが好ましい。pが0~10の整数であり、且つqおよびrが2~10の整数であることが好ましく、pが0~10の整数であり、且つqおよびrが2~6の整数であることがより好ましく、pが1~5の整数であり、且つqおよびrが2~4の整数であることがさらに好ましい。化合物2mの具体例を、下記1~6に列挙する:12-2-ビニルオキシエトキシエトキシエテン、2-[2-2-ビニルオキシエトキシエトキシ]エトキシエテン、2-{2-[2-2-ビニルオキシエトキシエトキシ]エトキシ}エトキシエテン、2-2-{2-[2-2-ビニルオキシエトキシエトキシ]エトキシ}エトキシエトキシエテン、2-[2-2-{2-[2-2-ビニルオキシエトキシエトキシ]エトキシ}エトキシエトキシ]エトキシエテン、2-2-{2-[2-2-{2-[2-2-ビニルオキシエトキシエトキシ]エトキシ}-エトキシエトキシ]エトキシ}エトキシエトキシエテン、2-[2-2-{2-[2-2-{2-[2-2-ビニルオキシエトキシエトキシ]エトキシ}エトキシエトキシ]エトキシ}エトキシエトキシ]エトキシエテン、2-{2-[2-2-{2-[2-2-{2-[2-2-ビニルオキシエトキシエトキシ]エトキシ}エトキシエトキシ]エトキシ}エトキシエトキシ]エトキシ}エトキシエテン、3-[2-3-ビニルオキシプロポキシエトキシ]プロポキシエテン、4-[2-4-ビニルオキシブトキシエトキシ]ブトキシエテン。22-1-メチルビニルオキシエトキシエテン-2-[2-1-メチルビニルオキシエトキシ]エトキシエテン、2-{2-[2-1-メチルビニルオキシエトキシ]エトキシ}エトキシエテン、2-2-{2-[2-1-メチルビニルオキシエトキシ]エトキシ}エトキシエトキシエテン、2-[2-2-{2-[2-1-メチルビニルオキシエトキシ]エトキシ}エトキシエトキシ]エトキシエテン、2-{2-[2-2-{2-[2-1-メチルビニルオキシエトキシ]エトキシ}エトキシエトキシ]エトキシ}エトキシエテン、2-[2-2-{2-[2-2-{2-[2-1-メチルビニルオキシエトキシ]エトキシ}エトキシエトキシ]エトキシ}エトキシエトキシ]エトキシエテン、2-{2-[2-2-{2-[2-2-{2-[2-1-メチルビニルオキシエトキシ]エトキシ}エトキシエトキシ]エトキシ}エトキシエトキシ]エトキシ}エトキシエテン、2-2-{2-[2-2-{2-[2-2-{2-[2-1-メチルビニルオキシエトキシ]エトキシ}エトキシエトキシ]エトキシ}エトキシエトキシ]エトキシ}エトキシエトキシエテン、3-{2-[3-1-メチルビニルオキシプロポキシ]エトキシ}プロポキシエテン、4-{2-[4-1-メチルビニルオキシブトキシ]エトキシ}ブトキシエテン。32-2-メチルビニルオキシエトキシエテン、2-[2-2-メチルビニルオキシエトキシ]エトキシエテン、2-{2-[2-2-メチルビニルオキシエトキシ]エトキシ}エトキシエテン、2-2-{2-[2-2-メチルビニルオキシエトキシ]エトキシ}エトキシエトキシエテン、2-[2-2-{2-[2-2-メチルビニルオキシエトキシ]エトキシ}エトキシエトキシ]エトキシエテン、2-{2-[2-2-{2-[2-2-メチルビニルオキシエトキシ]エトキシ}エトキシエトキシ]エトキシ}エトキシエテン、2-[2-2-{2-[2-2-{2-[2-2-メチルビニルオキシエトキシ]エトキシ}エトキシエトキシ]エトキシ}エトキシエトキシ]エトキシエテン、2-{2-[2-2-{2-[2-2-{2-[2-2-メチルビニルオキシエトキシ]エトキシ}エトキシエトキシ]エトキシ}エトキシエトキシ]エトキシ}エトキシエテン、2-2-{2-[2-2-{2-[2-2-{2-[2-2-メチルビニルオキシエトキシ]エトキシ}エトキシエトキシ]エトキシ}エトキシエトキシ]エトキシ}エトキシエトキシエテン、3-{2-[3-2-メチルビニルオキシプロポキシ]エトキシ}プロポキシエテン、4-{2-[4-2-メチルビニルオキシブトキシ]エトキシ}ブトキシエテン。42-1-フェニルビニルオキシエトキシエテン、2-[2-1-フェニルビニルオキシエトキシ]エトキシエテン、2-{2-[2-1-フェニルビニルオキシエトキシ]エトキシ}エトキシエテン、2-2-{2-[2-1-フェニルビニルオキシエトキシ]エトキシ}エトキシエトキシエテン、2-[2-2-{2-[2-1-フェニルビニルオキシエトキシ]エトキシ}エトキシエトキシ]エトキシエテン、2-{2-[2-2-{2-[2-1-フェニルビニルオキシエトキシ]エトキシ}エトキシエトキシ]エトキシ}エトキシエテン、2-[2-2-{2-[2-2-{2-[2-1-フェニルビニルオキシエトキシ]エトキシ}エトキシエトキシ]エトキシ}エトキシエトキシ]エトキシエテン、2-{2-[2-2-{2-[2-2-{2-[2-1-フェニルビニルオキシエトキシ]エトキシ}エトキシエトキシ]エトキシ}エトキシエトキシ]エトキシ}エトキシエテン、2-2-{2-[2-2-{2-[2-2-{2-[2-1-フェニルビニルオキシエトキシ]エトキシ}エトキシエトキシ]エトキシ}エトキシエトキシ]エトキシ}エトキシエトキシエテン、3-{2-[3-1-フェニルビニルオキシプロポキシ]エトキシ}プロポキシエテン、4-{2-[4-1-フェニルビニルオキシブトキシ]エトキシ}ブトキシエテン。52-2-フェニルビニルオキシエトキシエテン、2-[2-2-フェニルビニルオキシエトキシ]エトキシエテン、2-{2-[2-2-フェニルビニルオキシエトキシ]エトキシ}エトキシエテン、2-2-{2-[2-2-フェニルビニルオキシエトキシ]エトキシ}エトキシエトキシエテン、2-[2-2-{2-[2-2-フェニルビニルオキシエトキシ]エトキシ}エトキシエトキシ]エトキシエテン、2-{2-[2-2-{2-[2-2-フェニルビニルオキシエトキシ]エトキシ}エトキシエトキシ]エトキシ}エトキシエテン、2-[2-2-{2-[2-2-{2-[2-2-フェニルビニルオキシエトキシ]エトキシ}エトキシエトキシ]エトキシ}エトキシエトキシ]エトキシエテン、2-{2-[2-2-{2-[2-2-{2-[2-2-フェニルビニルオキシエトキシ]エトキシ}エトキシエトキシ]エトキシ}エトキシエトキシ]エトキシ}エトキシエテン、2-2-{2-[2-2-{2-[2-2-{2-[2-2-フェニルビニルオキシエトキシ]エトキシ}エトキシエトキシ]エトキシ}エトキシエトキシ]エトキシ}エトキシエトキシエテン、3-{2-[3-2-フェニルビニルオキシプロポキシ]エトキシ}プロポキシエテン、4-{2-[4-2-フェニルビニルオキシブトキシ]エトキシ}ブトキシエテン。62-シクロヘキセン-1-イルオキシエトキシエテン、2-[2-シクロヘキセン-1-イルオキシエトキシ]エトキシエテン、2-{2-[2-シクロヘキセン-1-イルオキシエトキシ]エトキシ}エトキシエテン、2-2-{2-[2-シクロヘキセン-1-イルオキシエトキシ]エトキシ}エトキシエトキシエテン、2-[2-2-{2-[2-シクロヘキセン-1-イルオキシエトキシ]エトキシ}エトキシエトキシ]エトキシエテン、2-{2-[2-2-{2-[2-シクロヘキセン-1-イルオキシエトキシ]エトキシ}エトキシエトキシ]エトキシ}エトキシエテン、2-[2-2-{2-[2-2-{2-[2-シクロヘキセン-1-イルオキシエトキシ]エトキシ}エトキシエトキシ]エトキシ}エトキシエトキシ]エトキシエテン、2-{2-[2-2-{2-[2-2-{2-[2-シクロヘキセン-1-イルオキシエトキシ]エトキシ}エトキシエトキシ]エトキシ}エトキシエトキシ]エトキシ}エトキシエテン、2-2-{2-[2-2-{2-[2-2-{2-[2-シクロヘキセン-1-イルオキシエトキシ]エトキシ}エトキシエトキシ]エトキシ}エトキシエトキシ]エトキシ}エトキシエトキシエテン、3-{2-[3-シクロヘキセン-1-イルオキシプロポキシ]エトキシ}プロポキシエテン、4-{2-[4-シクロヘキセン-1-イルオキシブトキシ]エトキシ}ブトキシエテン。化合物2mは、市販品を使用してもよく、公知の方法によって製造したものを使用してもよい。例えば、pが1以上の整数である化合物2m以下化合物2mと呼ぶは、例えば、式m2-1で示される化合物、式m2-2で示される化合物、および式m2-3で示される化合物を、塩基の存在下で反応させることによって、製造することができる。なお、このようなエーテル化反応は有機合成の分野で周知であり、その反応条件等は周知のものを採用すればよい。式m2-1、式m2-3および式2m中、R4~R9、q、rおよびTsは、前記と同じ意味を表し、pは、1以上の整数を表す。本樹脂は、さらに、化合物3mに由来する構造単位を含んでいてもよい。化合物3mに由来する構造単位は、式3で示される。式3中、R10~R13、s、tおよびは、前記と同じ意味を表す。構造単位3は、にて、それ自身と同一の構造単位と結合していてもよく、異なる構造単位と結合していてもよい。なお、式3および式3mを、文脈上そうではないことが明らかである場合を除いて、まとめて式3と呼ぶ。式3において、R10~R12は、それぞれ独立に、水素原子、置換基を有していてもよいアルキル基または置換基を有していてもよいアリール基を表す。R10~R12のアルキル基、アリール基およびそれらの置換基としては、R1~R3において説明したものと同様のものが挙げられる。また、R10およびR11が結合して環を形成していてもよい。この環としては、R1およびR2が結合して形成される環と同様のものが挙げられる。さらに、R11およびR12が結合して環を形成していてもよい。この環としては、R2およびR3が結合して形成される環と同様のものが挙げられる。式3において、R13は、水素原子、置換基を有していてもよいアルキル基、置換基を有していてもよいアリール基、置換基を有していてもよいアルコキシ基または置換基を有していてもよいアリールオキシ基を表す。R13のアルキル基、アリール基およびそれらの置換基としては、R1~R3において説明したものと同様のものが挙げられる。R13のアルコキシ基の炭素数は、好ましくは1~10である。なお、この炭素数には、置換基の炭素数は含まれない。アルコキシ基に含まれるアルキル基は、鎖状でも環状でもよく、好ましくは鎖状、即ち直鎖状または分枝鎖状である。アルコキシ基としては、例えば、メトキシ基、エトキシ基、プロポキシ基、2-プロポキシ基、ブトキシ基、2-ブトキシ基およびtert-ブトキシ基などが挙げられる。アルコキシ基の置換基としては、例えば、フェニル基および9H-フルオレン-9-イル基などが挙げられる。置換されたアルコキシ基としては、例えば、フェニルメトキシ基および9H-フルオレン-9-イルメトキシ基などが挙げられる。R13のアリールオキシ基の炭素数は、好ましくは6~14である。なお、この炭素数には、置換基の炭素数は含まれない。アリールオキシ基としては、例えば、フェノキシ基、1-ナフチルオキシ基および2-ナフチルオキシ基などが挙げられる。アリールオキシ基の置換基としては、メチル基などの炭素数1~10のアルキル基;メトキシ基などの炭素数1~10のアルコキシ基:ニトロ基;フッ素原子、塩素原子、臭素原子、ヨウ素原子等のハロゲン原子;等が挙げられる。置換基を有するアリールオキシ基としては、例えば、2-メチルフェノキシ基、3-メチルフェノキシ基、4-メチルフェノキシ基;2-メトキシフェノキシ基、3-メトキシフェノキシ基、4-メトキシフェノキシ基;2-ニトロフェノキシ基、3-ニトロフェノキシ基、4-ニトロフェノキシ基;4-クロロフェノキシ基、4-ブロモフェノキシ基、4-ヨードフェノキシ基、2-クロロフェノキシ基、2-ブロモフェノキシ基、2-ヨードフェノキシ基、3-クロロフェノキシ基、3-ブロモフェノキシ基、3-ヨードフェノキシ基;などが挙げられる。式3において、sは、0以上の整数を表す。sは、好ましくは1以上である。また、重合反応における化合物3mの反応性の観点から、sは、例えば100以下を挙げることができ、好ましくは10以下、より好ましくは6以下である。式3において、tは、0以上、より好ましくは2以上の整数を表す。化合物3mを製造するための原料の入手の容易さの観点から、tは、例えば30以下を挙げることができ、好ましくは10以下、より好ましくは6以下、さらに好ましくは4以下である。なお、R13が水素原子である場合、sおよびtの少なくとも一つは1以上の整数であることが必要である。sが0~10の整数であり、且つtが2~10の整数であることが好ましく、sが0~10の整数であり、且つtが2~6の整数であることがより好ましく、sが1~5の整数であり、且つtが2~4の整数であることがさらに好ましい。化合物3mの具体例を、下記1~4に列挙する:13-ビニルオキシプロポキシメタン、4-ビニルオキシブトキシメタン、5-ビニルオキシペンチルオキシメタン、6-ビニルオキシヘキシルオキシメタン、7-ビニルオキシヘプチルオキシメタン、8-ビニルオキシオクチルオキシメタン、2-ビニルオキシエトキシメタン、2-2-ビニルオキシエトキシエトキシメタン、2-[2-2-ビニルオキシエトキシエトキシ]エトキシメタン、2-{2-[2-2-ビニルオキシエトキシエトキシ]エトキシ}エトキシメタン、2-2-{2-[2-2-ビニルオキシエトキシエトキシ]エトキシ}エトキシエトキシメタン、2-[2-2-{2-[2-2-ビニルオキシエトキシエトキシ]エトキシ}エトキシエトキシ]エトキシメタン、2-2-{2-[2-2-{2-[2-2-ビニルオキシエトキシエトキシ]エトキシ}-エトキシエトキシ]エトキシ}エトキシエトキシメタン、2-[2-2-{2-[2-2-{2-[2-2-ビニルオキシエトキシエトキシ]エトキシ}エトキシエトキシ]エトキシ}エトキシエトキシ]エトキシメタン、3-[2-3-メトキシプロポキシエトキシ]プロポキシエテン、4-[2-4-メトキシブトキシエトキシ]ブトキシエテン。23-ビニルオキシプロポキシエタン、4-ビニルオキシブトキシエタン、5-ビニルオキシペンチルオキシエタン、6-ビニルオキシヘキシルオキシエタン、7-ビニルオキシヘプチルオキシエタン、8-ビニルオキシオクチルオキシエタン、2-ビニルオキシエトキシエタン、2-2-ビニルオキシエトキシエトキシエタン、2-[2-2-ビニルオキシエトキシエトキシ]エトキシエタン、2-{2-[2-2-ビニルオキシエトキシエトキシ]エトキシ}エトキシエタン、2-2-{2-[2-2-ビニルオキシエトキシエトキシ]エトキシ}エトキシエトキシエタン、2-[2-2-{2-[2-2-ビニルオキシエトキシエトキシ]エトキシ}エトキシエトキシ]エトキシエタン、2-2-{2-[2-2-{2-[2-2-ビニルオキシエトキシエトキシ]エトキシ}-エトキシエトキシ]エトキシ}エトキシエトキシエタン、2-[2-2-{2-[2-2-{2-[2-2-ビニルオキシエトキシエトキシ]エトキシ}エトキシエトキシ]エトキシ}エトキシエトキシ]エトキシエタン、3-[2-3-エトキシプロポキシエトキシ]プロポキシエテン、4-[2-4-エトキシブトキシエトキシ]ブトキシエテン。33-ビニルオキシプロポキシベンゼン、4-ビニルオキシブトキシベンゼン、5-ビニルオキシペンチルオキシベンゼン、6-ビニルオキシヘキシルオキシベンゼン、7-ビニルオキシヘプチルオキシベンゼン、8-ビニルオキシオクチルオキシベンゼン、2-ビニルオキシエトキシベンゼン、2-2-ビニルオキシエトキシエトキシベンゼン、2-[2-2-ビニルオキシエトキシエトキシ]エトキシベンゼン、2-{2-[2-2-ビニルオキシエトキシエトキシ]エトキシ}エトキシベンゼン、2-2-{2-[2-2-ビニルオキシエトキシエトキシ]エトキシ}エトキシエトキシベンゼン、2-[2-2-{2-[2-2-ビニルオキシエトキシエトキシ]エトキシ}エトキシエトキシ]エトキシベンゼン、2-2-{2-[2-2-{2-[2-2-ビニルオキシエトキシエトキシ]エトキシ}エトキシエトキシ]エトキシ}エトキシエトキシベンゼン、2-[2-2-{2-[2-2-{2-[2-2-ビニルオキシエトキシエトキシ]エトキシ}エトキシエトキシ]エトキシ}エトキシエトキシ]エトキシベンゼン、3-[2-3-フェノキシプロポキシエトキシ]プロポキシエテン、4-[2-4-フェノキシブトキシエトキシ]ブトキシエテン。4エチルビニルエーテル、プロピルビニルエーテル、2-プロピルビニルエーテル、ブチルビニルエーテル、tert-ブチルビニルエーテル、ペンチルビニルエーテル、ヘキシルビニルエーテル、ヘプチルビニルエーテル、オクチルビニルエーテル、2-エチルヘキシルビニルエーテル、ノニルビニルエーテル、デシルビニルエーテル、ウンデシルビニルエーテル、ドデシルビニルエーテル、トリデシルビニルエーテル、テトラデシルビニルエーテル、ペンタデシルビニルエーテル、ヘキサデシルビニルエーテル、ヘプタデシルビニルエーテル、オクタデシルビニルエーテル。本樹脂の製造における化合物3mの使用量を、化合物1mと化合物3mとのモル比即ち、化合物1m:化合物3mで表すと、例えば0.0001:100~100:0の範囲を挙げることができ、好ましくは1:99~99:1の範囲が挙げられ、より好ましくは1:10~6:4の範囲が挙げられる。化合物3mの使用量を適宜調整することにより、本樹脂中のアミノ基の含有量を調整することができる。なお、化合物1mと化合物3mとの上記モル比は、本樹脂中の構造単位1と構造単位3とのモル比に対応する。構造単位1、並びに必要に応じて含まれる構造単位2および構造単位3は、いずれも、1種のみでも、2種以上でもよい。本樹脂は、構造単位1、構造単位2および構造単位3の全てを含み、且つ架橋構造を有するものが好ましい。本樹脂は、構造単位1~構造単位3以外の構造単位を含んでいてもよいが、構造単位1~構造単位3の合計が、本樹脂を構成する全構成単位100質量部に対して50質量部以上であることが好ましく、本樹脂が、構造単位1~構造単位3のみからなることがより好ましい。本樹脂中の構造単位1および構造単位3の合計と構造単位2とのモル比即ち、構造単位1および構造単位3の合計:構造単位2としては、例えば0.1:99.9~99.9:0.1の範囲を挙げることができ、好ましくは1:99~99:1、より好ましくは3:7~7:3の範囲が挙げられる。構造単位2を含まず、架橋構造を有さない本樹脂の重量平均分子量は、好ましくは1,000以上100万以下、より好ましくは5,000以上50万以下、さらに好ましくは1万以上10万以下である。このような重量平均分子量は、例えばGPCなどによって測定することができる。なお、構造単位2を含み、架橋構造を有する本樹脂の重量平均分子量は測定できないため、この範囲を特定することはできない。化合物3mは、市販品を使用してもよく、公知の方法によって製造したものを使用してもよい。例えば、sおよびtが1以上の整数である化合物3m以下化合物3mと呼ぶは、例えば、式m3-1で示される化合物および式m3-2で示される化合物を、塩基の存在下で反応させることによって製造することができる。なお、このようなエーテル化反応は有機合成の分野で周知であり、その反応条件等は周知のものを採用すればよい。式m3-1、式m3-2および式3m中、R10~R13およびTsは、前記と同じ意味を表し、tは、1以上の整数を表し、cは、0以上の整数を表し、dは、1以上の整数を表し、sは、cおよびdの和、即ち1以上の整数を表す。本樹脂は、ヒドロキシ基を実質的に含有していない樹脂であることが好ましい。ここでヒドロキシ基を実質的に含有していないとは、ヒドロキシ基を含有する構造単位の含有量が、本樹脂の全構造単位100質量部に対して、0.1質量部以下であることを意味する。ヒドロキシ基を含有する構造単位の含有量は、本樹脂の全構造単位100質量部に対して、0.01質量部以下であることがより好ましく、0質量部であること即ち、ヒドロキシ基を含有しないことがさらに好ましい。本樹脂は、化合物1m、並びに必要に応じて化合物2mおよび化合物3mを重合させることによってポリビニルエーテル樹脂を製造し、このポリビニルエーテル樹脂の構造単位1にリガンドを結合させることによって製造することができる。ポリビニルエーテル樹脂の製造において、化合物1m~化合物3mは、いずれも1種のみを使用してもよく、2種以上を併用してもよい。化合物1mに替えて、保護アミノ基を有する誘導体1mを使用して保護アミノ基を有する樹脂を製造し、これを公知の方法によって脱保護して、遊離アミノ基を有するポリビニルエーテル樹脂を製造することが好ましい。誘導体1mは、1種のみを使用してもよく、2種以上を併用してもよい。なお以下では、化合物1mまたは誘導体1m、並びに必要に応じて化合物2mおよび化合物3mを、まとめて化合物1m等と略記することがある。ポリビニルエーテル樹脂は、公知の付加重合法によって製造することができる。付加重合法としては、例えば、ラジカル重合、カチオン重合およびアニオン重合などが挙げられ、これらの中でラジカル重合が好ましく、ラジカル重合での懸濁重合以下懸濁重合と略記するがより好ましい。懸濁重合によれば、略球形粒子状のポリビニルエーテル樹脂を容易に製造することができる。このような略球形粒子状のポリビニルエーテル樹脂は、精製方法に行う際にカラムに充填しやすいという利点を有する。以下、懸濁重合によるポリビニルエーテル樹脂の製造方法について説明する。懸濁重合では、化合物1m等を水に懸濁させ、水中でこれらをラジカル重合させる。ここで懸濁とは、化合物1m等が水中に分散され、分散滴を形成することを意味する。懸濁重合は、公知の方法、例えばJSepSci20052818551875等に記載の方法に準じて行うことができる。懸濁重合では、分散安定剤を用いることが好ましい。分散安定剤として、市販品を用いることができる。分散安定剤の中でも、ポリビニルアルコ-ル、ポリビニルピロリドン、ポリアクリル酸、ヒドロキシアルキルセルロース、天然ガムなどの高分子系分散安定剤が好ましい。分散安定剤の使用量は、水および分散安定剤の合計質量中、例えば0.1~10質量、好ましくは1~3質量である。化合物1m等が溶解しない、または溶解し難い、且つ水溶性である有機溶媒を水に添加してもよい。また、化合物1m等が溶解し、且つ非水溶性または難水溶性である有機溶媒以下ポロゲンporogenと呼ぶを水に添加してもよい。ポロゲンを用いることによって、多孔性表面を有する略球形粒子状のポリビニルエーテル樹脂を得ることができる。ポロゲンとしては、トルエン、ポリスチレンが溶解したトルエン、シクロヘキサノール、ドデカノール、テトラデカノールおよびヘキサデカノールなどが挙げられる。ポロゲンの使用量は、化合物1m等の合計100体積部に対して、例えば0~300体積部である。水および化合物1m等を混合し、これらを充分に攪拌することにより、分散滴として化合物1m等が水中に分散する。攪拌は、マグネチックスターラー、攪拌モーター等の通常の攪拌手段を用いることができる。攪拌手段としてマグネチックスターラーを用いる場合、その攪拌速度は、通常10~1500rpmである。攪拌速度が10rpm以上であると、分散滴の分散性が良好になる傾向があることから好ましい。また、攪拌速度が1500rpm以下であると、エネルギーコストを抑制し、得られる略球形粒子状のポリビニルエーテル樹脂の粒径が大きくなる傾向があることから好ましい。また、樹脂の粒径を所望の範囲に調整するために、化合物1m等の種類および使用量、分散安定剤の種類および使用量、水の使用量、水溶性有機溶媒の種類および使用量、並びにポロゲンの種類および使用量などが適宜調整される。懸濁重合では、通常、ラジカル重合開始剤が使用される。ラジカル重合開始剤としては、熱重合開始剤即ち、加熱によってラジカルを発生する開始剤または光重合開始剤即ち、光照射、特に紫外線照射によってラジカルを発生する開始剤のいずれでもよい。ラジカル重合開始剤としては、例えば、過酸化ベンゾイル、過硫酸アンモニウム等の過酸化物、2,2’-アゾビスイソブチロニトリル、2,2’-アゾビス2,4-ジメチルバレロニトリルなどのアゾ化合物が挙げられる。ラジカル重合開始剤の使用量は、所望の分子量を有するポリビニルエーテル樹脂が得られるように適宜調整すればよい。ラジカル重合開始剤の使用量は、化合物1等の合計100質量部に対して、通常、0.1~10質量部である。懸濁重合における水の使用量は、水、化合物1m等および必要に応じて使用するポロゲンの合計100体積部に対して、例えば、99~10体積部である。次に、一般的な重合手順について説明する。化合物1m等およびラジカル重合開始剤、並びに必要に応じてポロゲン等を混合して有機相を調製する。有機相は、さらに、増粘剤および防腐剤等の添加剤を含んでいてもよい。また、必要に応じて分散安定剤を含有する水を一定速度で攪拌しながら、調製した有機相を加えることにより、有機相が水相中に分散し、分散滴を形成する。次いで、分散滴を含む分散液を、所定の重合温度に調整する。ラジカル重合開始剤は、前述のように、予め有機相中に溶解させおいてもよいが、ラジカル重合開始剤を含まない有機相および水から分散液を調製し、該分散液を所定の重合温度に調整する途中で、または、所定の重合温度に調整した後に、ラジカル重合開始剤を分散液に加えてもよい。化合物1m等およびラジカル重合開始剤などから分散滴が水中に形成された後、加熱または光照射によって重合を開始する。重合温度即ち、分散液の温度は、用いたラジカル重合開始剤の種類に応じて適宜調整される。重合温度は、例えば20~100°Cを挙げることができ、好ましくは60~80°Cである。重合時間は、用いる化合物1m等およびラジカル重合開始剤の種類および使用量、並びに必要に応じて使用するポロゲンの種類および使用量によって異なるが、通常3分~72時間の範囲である。重合反応の途中の反応混合物から、分析用の試料を採取し、適切な分析手段で該試料を分析することによって、重合反応の進行の程度を確認し、重合反応の終了を判定することもできる。懸濁重合の終了後、例えば、得られた反応混合物をろ過することにより、略球形粒子状のポリビニルエーテル樹脂を取り出すことができる。取り出したポリビニルエーテル樹脂は、必要に応じて溶媒で洗浄してもよい。洗浄に用いる溶媒としては、水、アルコール溶媒例えばメタノールが挙げられる。本樹脂には、ターゲット分子に対して特異的な相互作用を有するリガンドが、構造単位1のアミノ基を介して結合している。本発明において特異的な相互作用とは、特定のリガンドが特定のターゲット分子のみを特異的に結合するような相互作用を意味する。特異的な相互作用としては、例えば、アゴニストまたはアンタゴニストと特異的受容体との相互作用、基質と酵素との相互作用、ステロイドホルモンとステロイドホルモン受容体との相互作用、より詳しくは、例えば、免疫抑制剤FK506とFK506結合タンパク質との相互作用、dexamethasonとglucocorticoidreceptorとの相互作用、抗がん剤trapoxinとヒストン脱アセチル酵素HDAC:histoneDeacetylaseとの相互作用、サリドマイドとタンパク質セレブロンCRBNとの相互作用などが挙げられる。リガンドとターゲット分子とは相対的な関係にある。例えば、互いに特異的な相互作用を有する分子Aと分子Bとは、分子Aをリガンドとすれば、分子Bがターゲット分子になり、分子Bをリガンドとすれば、分子Aがターゲット分子になる。例えば、ターゲット分子が生体分子であり、リガンドが該生体分子に対して特異的な相互作用を有する分子である組合せを挙げることができる。本発明において生体分子とは、生物中で形成される有機分子を意味し、例えばタンパク質などが挙げられる。ターゲット分子は、好ましくは高分子量の生体分子即ち、生体高分子である。好ましいリガンドおよびターゲット分子の具体的な組合せを以下に列挙する。但し、本発明は、これらの組合せに限定されない。まず、ターゲット分子としてはカルボニックアンハイドラーゼ2CA2が挙げられ、これに対応するリガンドとしては、ベンゼンスルホンアミド誘導体、例えば式L1で示されるp-カルボキシベンゼンスルホンアミドが挙げられる。また、ターゲット分子としては、ジヒドロ葉酸還元酵素DHFR:Dihydrofolatereductaseが挙げられ、これに対応するリガンドとしては、式L2で示されるメトキサレート抗がん剤、抗リウマチ薬、またはその誘導体、例えば式L3で示される誘導体が挙げられる。また、ターゲット分子としては、FK506結合タンパク質例えば、FKBP12が挙げられ、これに対応するリガンドとしては、式L4で示されるFK506免疫抑制剤が挙げられる。また、ターゲット分子としては、redoxrelatedfactorRef-1が挙げられ、これに対応するリガンドとしては、式L5で示されるE3330肝炎治療剤、またはその誘導体、例えば式L6で示される化合物が挙げられる。リガンドがアミノ基に結合し得る官能基以下連結基と略記することがあるを有する場合、リガンドは、その連結基によって、構造単位1と直接結合していてもよい。またリガンドは、連結基を有するスペーサーを介して、構造単位1と結合していてもよい。ここでスペーサーとは、リガンドと構造単位1との間に介在する基を形成し得る化合物を意味する。スペーサーは、1種のみを使用してもよく、2種以上を併用してもよい。また、iスペーサーをリガンドと結合させてから、スペーサーが結合したリガンドを、構造単位1と結合させてもよく、iiスペーサーを構造単位1と結合させてから、スペーサーが結合した構造単位1を、リガンドと結合させてもよく、iiiスペーサーをリガンドと結合させ、さらに前記スペーサーと同種または別種のスペーサーを構造単位1と結合させて、スペーサーが結合したリガンドを、スペーサーが結合した構造単位1と結合させてもよい。連結基としては、アミノ基に結合し得るものであれば、あらゆる官能基を使用することができる。リガンドに存在する連結基は、1種でも2種以上でもよいが、1種であることが好ましい。スペーサーに存在する連結基も、1種でも2種以上でもよいが、1種であることが好ましい。連結基は、好ましくはカルボキシ基、カルボキシ基から誘導される基、またはオキシラニル基即ち、エポキシ基であり、より好ましくはカルボキシ基またはカルボキシ基から誘導される基である。なお、以下ではカルボキシ基またはカルボキシ基から誘導される基をカルボキシ基等と略記することがある。カルボキシ基から誘導される基とは、エステル化反応などによってカルボキシ基から形成される基であって、アミノ基と反応し得る基を意味する。カルボキシ基から誘導される基としては、例えば、式:RO-CO-式中、Rは、アリール基またはアルキル基を表すで示されるアルコキシカルボニル基およびアリールオキシカルボニル基これらはまとめてカルボン酸エステル基と呼ばれることがある、式:-CO-O-CO-で示されるカルボニルオキシカルボニル基酸無水物基と呼ばれることがある、並びに式:X-CO-式中、Xはハロゲン原子を表すで示されるハロカルボニル基酸ハロゲン化物基と呼ばれることがあるなどが挙げられる。なお、式:RO-CO-OR’式中、RおよびR’、アリール基またはアルキル基を表すで示される炭酸エステルに含まれるRO-CO-およびR’O-CO-のいずれも、本発明でいうカルボキシ基から誘導される基に含まれる。本発明において、連結基特に、カルボキシ基等またはオキシラニル基とアミノ基との反応条件に特に限定は無く、有機合成の分野で周知の反応条件を使用することができる。連結基を有するリガンドを、スペーサーを介して構造単位1と結合するためには、例えば、i二つのアミノ基を有するスペーサーをリガンドと結合させ、ii一方で、二つの連結基を有するスペーサーを構造単位1と結合させて、iiiスペーサーが結合したリガンドと、スペーサーが結合した構造単位1とを結合させればよい。二つのアミノ基を有するスペーサー、即ち、ジアミンは、芳香族ジアミン例えば、p-フェニレンジアミンまたは脂肪族ジアミンのいずれでもよく、好ましくは脂肪族ジアミンである。二つの連結基を有するスペーサーとしては、例えば、ジカルボン酸、および二つのオキシラニル基を有するビスオキシランが挙げられる。ジカルボン酸は、芳香族ジカルボン酸例えば、フタル酸、イソフタル酸、テレフタル酸および脂肪族ジカルボン酸のいずれでもよく、好ましくは脂肪族ジカルボン酸である。ビスオキシランも、芳香環を有する芳香族ビスオキシランであってもよく、芳香環を有さない脂肪族ビスオキシランであってもよい。脂肪族ジアミン、脂肪族ジカルボン酸および脂肪族ビスオキシランの炭素骨格は、いずれも、鎖状でも環状でもよく、好ましくは鎖状即ち、直鎖状または分枝鎖状であり、より好ましくは直鎖状である。また、これらの炭素骨格において、メチレン鎖-CH2-が酸素原子-O-で置き換えられていてもよい。例えば、脂肪族ジアミンとしては式S1で示される化合物が挙げられ、脂肪族ジカルボン酸としては式S2で示される化合物が挙げられ、脂肪族ビスオキシランとしては式S3で示される化合物が挙げられる。式S1~式S3中、eおよびhは、それぞれ独立に、0~10の整数、好ましくは2~8の整数、より好ましくは2~6の整数を表し、f、g、iおよびjは、それぞれ独立に、1~10の整数、好ましくは1~5の整数、より好ましくは1~3の整数を表し、kは、2~12の整数、好ましくは2~8の整数、より好ましくは2~6を表す。化合物S1~化合物S3は、いずれも市販品を使用することができる。また、二つの連結基を有するスペーサーの中では、化合物S2が好ましい。化合物S2としては、例えば、コハク酸k=2、アジピン酸k=4、スベリン酸k=6、セバシン酸k=8、ドデカン二酸k=10およびテトラデカン二酸k=12などが挙げられる。また、化合物S2の代わりに、この酸無水物、例えば無水コハク酸およびアジピン酸無水物などをスペーサーとして使用することができる。化合物S2またはその酸無水物と構造単位1とを結合させることによって、構造単位1bを含むポリビニルエーテル樹脂を製造することができ、この構造単位1bとさらにリガンドまたはスペーサーとを結合させることによって、構造単位1aを含む本樹脂を製造することができる。式1b中、R1~R3、m、n、kおよびは、前記と同じ意味を表す。構造単位1bは、にて、それ自身と同一の構造単位と結合していてもよく、異なる構造単位と結合していてもよい。式1a中、R1~R3、m、n、k、およびは、前記と同じ意味を表す。構造単位1aは、にて、それ自身と同一の構造単位と結合していてもよく、異なる構造単位と結合していてもよい。ジアミンを使用して、連結基を有するリガンドと構造単位1とを結合する際には、iまずジアミンの一つのアミノ基を保護基例えば、tert-ブトキシカルボニル基で保護し、ii遊離アミノ基および保護アミノ基を有するジアミンを、リガンドと結合させ、iii次いで保護アミノ基を脱保護することが好ましい。なお、アミノ基の保護および脱保護は、例えば、ProtectiveGroupsinOrgnicChemistry等に記載されているような公知の技術を使用すればよい。また、市販の遊離アミノ基および保護アミノ基を有するジアミンを使用してもよい。連結基を有するリガンドと構造単位1とを結合するためには、例えば、連結基およびアミノ基の両方を有するスペーサーを使用してもよい。このようなスペーサーとしては、カルボキシ基およびアミノ基を有する化合物以下カルボキシ基-アミノ基含有化合物と略記するが好ましい。カルボキシ基-アミノ基含有化合物は、芳香族化合物でも脂肪族化合物でもよい。この脂肪族化合物の炭化水素骨格は、鎖状でも環状でもよく、好ましくは鎖状即ち、直鎖状または分枝鎖状であり、より好ましくは直鎖状である。また、この炭素骨格において、メチレン鎖-CH2-が酸素原子-O-で置き換えられていてもよい。カルボキシ基-アミノ基含有化合物としては、例えば、式S4または式S5で示される化合物が挙げられる。式S4中、wは、それぞれ独立に、0~30の整数、好ましくは2~28の整数、より好ましくは2~26の整数を表し、xおよびyは、それぞれ独立に、1~10の整数、好ましくは1~5の整数、より好ましくは1~3の整数を表す。式S5中、uは、2~12の整数、好ましくは2~8の整数、より好ましくは2~6を表す。化合物S4および化合物S5は、いずれも市販品を使用することができる。カルボキシ基-アミノ基含有化合物を使用して、連結基を有するリガンドと構造単位1とを結合する際には、iカルボキシ基-アミノ基含有化合物のアミノ基を保護基例えば、tert-ブトキシカルボニル基で保護し、ii得られたカルボキシ基-保護アミノ基含有化合物を構造単位1と結合させ、iii保護アミノ基を脱保護することが好ましい。なお、アミノ基の保護および脱保護は、例えば、ProtectiveGroupsinOrgnicChemistry等に記載されているような公知の技術を使用すればよい。また、市販のカルボキシ基-保護アミノ基含有化合物を使用してもよい。連結基を有するリガンドと構造単位1とを結合させるために、カルボキシ基-アミノ基含有化合物の代わりに、これらが環化することによって得られるラクタム即ち、環内アミドを有する化合物を使用してもよい。或いは、カルボキシ基-アミノ基含有化合物の代わりに、アミド部分-CO-NR19-と酸無水物部分-CO-O-CO-とを併せ持つ環状化合物、例えば式S6で示される化合物を使用してもよい。式S6中、R18は、置換基を有していてもよい炭素数1~5のアルキレン基を表し、R19は、水素原子、置換基を有していてもよいアルキル基、置換基を有していてもよいアリール基または置換基を有していてもよい複素環基を表し、R18とR19とが結合して環を形成していてもよい。R18がメチレン基であり、R19が水素原子であることが好ましい。化合物S6は、特開2010-260832号公報に記載の方法によって製造することができる。化合物S6の具体例を、下記1~6に列挙する:1アラニン-N-カルボキシ無水物、β-アラニン-N-カルボキシ無水物、2-アミノブチル酸-N-カルボキシ無水物、4-アミノブチル酸-N-カルボキシ無水物、6-アミノカプロン酸-N-カルボキシ無水物、α-アミノイソブチル酸-N-カルボキシ無水物、グリシン-N-カルボキシ無水物、4-クロロフェニルアラニン-N-カルボキシ無水物、シクロヘキシルアラニン-N-カルボキシ無水物、シスチン-N、N’-ビスカルボキシ無水物、3,4-デヒドロプロリン-N-カルボキシ無水物、2-フルオロフェニルアラニン-N-カルボキシ無水物、3-フルオロフェニルアラニン-N-カルボキシ無水物、4-フルオロフェニルアラニン-N-カルボキシ無水物、2-ピリジルアラニン-N-カルボキシ無水物、3-ピリジルアラニン-N-カルボキシ無水物、4-ピリジルアラニン-N-カルボキシ無水物、1-ナフタレニルアラニン-N-カルボキシ無水物、2-ナフタレニルアラニン-N-カルボキシ無水物、イソロイシン-N-カルボキシ無水物、tert-ロイシン-N-カルボキシ無水物、メチオニン-N-カルボキシ無水物、メチオニンスルホキシド-N-カルボキシ無水物、メチオニンスルホン-N-カルボキシ無水物、4-ニトロフェニルアラニン-N-カルボキシ無水物、ノルロイシン-N-カルボキシ無水物、ノルバリン-N-カルボキシ無水物、フェニルアラニン-N-カルボキシ無水物、フェニルグリシン-N-カルボキシ無水物、プロリン-N-カルボキシ無水物、サクロシン-N-カルボキシ無水物、β-2-チエニルアラニン-N-カルボキシ無水物、バリン-N-カルボキシ無水物、α-メチルフェニルアラニン-N-カルボキシ無水物、ベンゾチアゾールアラニン-N-カルボキシ無水物、N-β-キサントニルアスパラギン-N-カルボキシ無水物、N-β-3,4,6-トリ-O-アセチル-2-アセチルアミノ-デオキシ-2-β-グルコピラノシルアスパラギン-N-カルボキシ無水物、N-β-1-シクロプロピル-1-メチルエチルアスパラギン-N-カルボキシ無水物、N-β-トリチルアスパラギン-N-カルボキシ無水物、N-γ-キサントニルグルタミン-N-カルボキシ無水物、N-γ-3,4,6-トリ-O-アセチル-2-アセチルアミノ-デオキシ-2-β-グルコピラノシルグルタミン-N-カルボキシ無水物、N-γ-1-シクロプロピル-1-メチルエチルグルタミン-N-カルボキシ無水物、N-γ-トリチルグルタミン-N-カルボキシ無水物、システイン-N-カルボキシ無水物、ペニシラミン-N-カルボキシ無水物。2S-アセトアミドメチルシステイン-N-カルボキシ無水物、S-tert-ブチルシステイン-N-カルボキシ無水物、S-tert-ブチルチオシステイン-N-カルボキシ無水物、S-p-メトキシトリチルシステイン-N-カルボキシ無水物、S-トリチルシステイン-N-カルボキシ無水物、S-ベンジルシステイン-N-カルボキシ無水物、S-p-メトキシベンジルシステイン-N-カルボキシ無水物、S-p-メチルベンジルシステイン-N-カルボキシ無水物、S-アセトアミドメチルペニシラミン-N-カルボキシ無水物、S-tert-ブチルペニシラミン-N-カルボキシ無水物、S-tert-ブチルチオペニシラミン-N-カルボキシ無水物、S-p-メトキシトリチルペニシラミン-N-カルボキシ無水物、S-トリチルペニシラミン-N-カルボキシ無水物、S-ベンジルペニシラミン-N-カルボキシ無水物、S-p-メトキシベンジルペニシラミン-N-カルボキシ無水物、S-p-メチルベンジルペニシラミン-N-カルボキシ無水物、3,5-ジヨードチロシン-N-カルボキシ無水物、ホモセリン-N-カルボキシ無水物、ヒドロキシプロリン-N-カルボキシ無水物、β-ヒドロキシバリン-N-カルボキシ無水物、スタチン-N-カルボキシ無水物、セリン-N-カルボキシ無水物、チロシン-N-カルボキシ無水物、トレオニン-N-カルボキシ無水物、3,4-ジヒドロキシフェニルアラニン-N-カルボキシ無水物、3,4-ジヒドロキシフェニルアラニン-N-カルボキシ無水物-アセトアミド、O-トリチルホモセリン-N-カルボキシ無水物、O-tert-ブチルヒドロキシプロリン-N-カルボキシ無水物、O-2-アセトアミノ-2-デオキシ-3,4,6-トリ-O-アセチル-α-D-ガラクトピラノシルセリン-N-カルボキシ無水物、O-tert-ブチルセリン-N-カルボキシ無水物、O-メチルセリン-N-カルボキシ無水物、O-ベンジルセリン-N-カルボキシ無水物、O-ベンジルホスホセリン-N-カルボキシ無水物、O-トリチルセリン-N-カルボキシ無水物、1,2,3,4-テトラヒドロイソキノリン-3-カルボン酸-N-カルボキシ無水物、O-2-アセトアミノ-2-デオキシ-3,4,6-トリ-O-アセチル-α-D-ガラクトピラノシルトレオニン-N-カルボキシ無水物、O-tert-ブチルトレオニン-N-カルボキシ無水物、O-ベンジルトレオニン-N-カルボキシ無水物、O-ベンジルホスホトレオニン-N-カルボキシ無水物、O-トリチルトレオニン-N-カルボキシ無水物、O-2-ブロモベンジルオキシカルボニルチロシン-N-カルボキシ無水物、O-tert-ブチルチロシン-N-カルボキシ無水物。3O-2-クロロトリチルチロシン-N-カルボキシ無水物、O-メチルチロシン-N-カルボキシ無水物、O-ホスホ-チロシン-N-カルボキシ無水物、O-ベンジルホスホチロシン-N-カルボキシ無水物、O-ビス-ジメチルアミノ-ホスホノチロシン-N-カルボキシ無水物、O-ベンジルチロシン-N-カルボキシ無水物、O-2,6-ジクロロベンジルチロシン-N-カルボキシ無水物、ヒスチジン-N-カルボキシ無水物、トリプトファン-N-カルボキシ無水物、N-im-ブトキシカルボニルヒスチジン-N-α-カルボキシ無水物、N-im-トリチルヒスチジン-N-α-カルボキシ無水物、N-im-メチルトリチルヒスチジン-N-α-カルボキシ無水物、N-in-ブトキシカルボニルトリプトファン-N-α-カルボキシ無水物、N-in-トリチルトリプトファン-N-α-カルボキシ無水物、N-in-メチルトリチルトリプトファン-N-α-カルボキシ無水物、N-im-2,4-ジニトロフェニルヒスチジン-N-α-カルボキシ無水物、N-im-トシルヒスチジン-N-α-カルボキシ無水物、N-in-ホルミルトリプトファン-N-α-カルボキシ無水物、リジン-N-α-カルボキシ無水物、リジン-N-ε-カルボキシ無水物、オルニチン-N-α-カルボキシ無水物、オルニチン-N-δ-カルボキシ無水物、O-アミノセリン-N-カルボキシ無水物、ジアミノ酪酸-N-α-カルボキシ無水物、ジアミノ酪酸-N-γ-カルボキシ無水物、N-γ-tert-ブトキシカルボニルジアミノ酪酸-N-α-カルボキシ無水物、N-γ-1-4,4-ジメチル-2,6-ジオキソシクロヘキシ-1-イリデン-3-メチルブチルジアミノ酪酸-N-α-カルボキシ無水物、N-γ-4-メチルトリチルジアミノ酪酸-N-α-カルボキシ無水物、N-α-tert-ブトキシカルボニルジアミノ酪酸-N-γ-カルボキシ無水物、N-α-1-4,4-ジメチル-2,6-ジオキソシクロヘキシ-1-イリデン-3-メチルブチルジアミノ酪酸-N-γ-カルボキシ無水物、N-α-4-メチルトリチルジアミノ酪酸-N-γ-カルボキシ無水物、ジアミノプロピオン酸-N-β-カルボキシ無水物、ジアミノプロピオン酸-N-β-カルボキシ無水物、N-α-tert-ブトキシカルボニルジアミノプロピオン酸-N-β-カルボキシ無水物、N-α-1-4,4-ジメチル-2,6-ジオキソシクロヘキシ-1-イリデン-3-メチルブチルジアミノプロピオン酸-N-β-カルボキシ無水物、N-α-4-メチルトリチルジアミノプロピオン酸-N-β-カルボキシ無水物、N-β-tert-ブトキシカルボニルジアミノプロピオン酸-N-α-カルボキシ無水物。4N-β-1-4,4-ジメチル-2,6-ジオキソシクロヘキシ-1-イリデン-3-メチルブチルジアミノプロピオン酸-N-α-カルボキシ無水物、N-β-4-メチルトリチルジアミノプロピオン酸-N-α-カルボキシ無水物、0-tert-ブトキシカルボニルアミノセリン-N-カルボキシ無水物、N-ε-2-クロロベンジルカルボニルリジン-N-α-カルボキシ無水物、N-ε-アセチルリジン-N-α-カルボキシ無水物、N-ε-アリルオキシカルボニルリジン-N-α-カルボキシ無水物、N-ε-tert-ブトキシカルボニルリジン-N-α-カルボキシ無水物、N-ε-2,4-ジニトロフェニルリジン-N-α-カルボキシ無水物、N-ε-1-4,4-ジメチル-2,6-ジオキソシクロヘキシ-1-イリデンエチルリジン-N-α-カルボキシ無水物、N-ε-9H-フルオレン-9-イルメトキシカルボニルリジン-N-α-カルボキシ無水物、N-ε-1-4,4-ジメチル-2,6-ジオキソシクロヘキシ-1-イリデン-3-メチルブチルリジン-N-α-カルボキシ無水物、N-ε-7-メトキシクマリン-4-アセチルリジン-N-α-カルボキシ無水物、N-ε-メチル-N-ε-tert-ブトキシカルボニルリジン-N-α-カルボキシ無水物、N-ε-ジメチルリジン-N-α-カルボキシ無水物、塩化N-ε-トリメチルリジン-N-α-カルボキシ無水物、N-ε-4-メトキシトリチルリジン-N-α-カルボキシ無水物、N-ε-4-メチルトリチルリジン-N-α-カルボキシ無水物、N-ε-ベンジルオキシカルボニルリジン-N-α-カルボキシ無水物、N-ε-トリフルオロアセチルリジン-N-α-カルボキシ無水物、N-ε-トリチルリジン-N-α-カルボキシ無水物、N-α-2-クロロベンジルカルボニルリジン-N-ε-カルボキシ無水物、N-α-アセチルリジン-N-ε-カルボキシ無水物、N-α-アリルオキシカルボニルリジン-N-ε-カルボキシ無水物、N-α-tert-ブトキシカルボニルリジン-N-ε-カルボキシ無水物、N-α-2,4-ジニトロフェニルリジン-N-ε-カルボキシ無水物、N-α-1-4,4-ジメチル-2,6-ジオキソシクロヘキシ-1-イリデンエチルリジン-N-ε-カルボキシ無水物、N-α-9H-フルオレン-9-イルメトキシカルボニルリジン-N-ε-カルボキシ無水物、N-α-1-4,4-ジメチル-2,6-ジオキソシクロヘキシ-1-イリデン-3-メチルブチルリジン-N-ε-カルボキシ無水物、N-α-7-メトキシクマリン-4-アセチルリジン-N-ε-カルボキシ無水物。5N-α-メチル-N-α-tert-ブトキシカルボニルリジン-N-ε-カルボキシ無水物、N-α-ジメチルリジン-N-ε-カルボキシ無水物、塩化N-α-トリメチルリジン-N-ε-カルボキシ無水物、N-α-4-メトキシトリチルリジン-N-ε-カルボキシ無水物、N-α-4-メチルトリチルリジン-N-ε-カルボキシ無水物、N-α-ベンジルオキシカルボニルリジン-N-ε-カルボキシ無水物、N-α-トリフルオロアセチルリジン-N-ε-カルボキシ無水物、N-α-トリチルリジン-N-ε-カルボキシ無水物、N-δ-tert-ブトキシカルボニルオルニチン-N-α-カルボキシ無水物、N-δ-1-4,4-ジメチル-2,6-ジオキソシクロヘキシ-1-イリデン-3-メチルブチルオルニチン-N-α-カルボキシ無水物、N-δ-メチル-N-δ-tert-ブトキシカルボニルオルニチン-N-α-カルボキシ無水物、N-δ-ベンジルオキシカルボニルオルニチン-N-α-カルボキシ無水物、N-α-tert-ブトキシカルボニルオルニチン-N-δ-カルボキシ無水物、N-α-1-4,4-ジメチル-2,6-ジオキソシクロヘキシ-1-イリデン-3-メチルブチルオルニチン-N-δ-カルボキシ無水物、N-α-メチル-N-α-tert-ブトキシカルボニルオルニチン-N-δ-カルボキシ無水物、N-α-ベンジルオキシカルボニルオルニチン-N-δ-カルボキシ無水物、α-アミノスベリン酸-N-カルボキシ無水物、α-アミノスベリン酸-N-α-カルボキシ無水物-tert-ブチルエステル、アスパラギン酸-N-カルボキシ無水物、グルタミン酸-N-カルボキシ無水物、アスパラギン酸-N-カルボキシ無水物-α-アリルエステル、アスパラギン酸-N-カルボキシ無水物-α-ベンジルエステル、アスパラギン酸-N-カルボキシ無水物-α-シクロヘキシルエステル、アスパラギン酸-N-カルボキシ無水物-α-tert-ブチルエステル、アスパラギン酸-N-カルボキシ無水物-α-4-N-1-4,4-ジメチル-2,6-ジオキソシキロヘキシリデン-3-メチルブチル-アミノベンジルエステル、アスパラギン酸-N-カルボキシ無水物-α-2-フェニルイソプロピルエステル、アスパラギン酸-N-カルボキシ無水物-α-3-メチルペンタ-3-イルエステル、アスパラギン酸-N-カルボキシ無水物-β-アリルエステル、アスパラギン酸-N-カルボキシ無水物-β-ベンジルエステル、アスパラギン酸-N-カルボキシ無水物-β-tert-ブチルエステル、アスパラギン酸-N-カルボキシ無水物-α-tert-ブチルエステル。6アスパラギン酸-N-カルボキシ無水物-β-4-N-1-4,4-ジメチル-2,6-ジオキソシキロヘキシリデン-3-メチルブチル-アミノベンジルエステル、アスパラギン酸-N-カルボキシ無水物-β-2-フェニルイソプロピルエステル、グルタミン酸-N-カルボキシ無水物-α-アリルエステル、グルタミン酸-N-カルボキシ無水物-α-ベンジルエステル、グルタミン酸-N-カルボキシ無水物-α-tert-ブチルエステル、グルタミン酸-N-カルボキシ無水物-α-4-N-1-4,4-ジメチル-2,6-ジオキソシキロヘキシリデン-3-メチルブチル-アミノベンジルエステル、グルタミン酸-N-カルボキシ無水物-α-2-フェニルイソプロピルエステル、グルタミン酸-N-カルボキシ無水物-γ-3-メチルペンタ-3-イルエステル、グルタミン酸-N-カルボキシ無水物-γ-アリルエステル、グルタミン酸-N-カルボキシ無水物-γ-ベンジルエステル、グルタミン酸-N-カルボキシ無水物-γ-tert-ブチルエステル、グルタミン酸-N-カルボキシ無水物-γ-tert-ブチルエステル、グルタミン酸-N-カルボキシ無水物-γ-4-N-1-4,4-ジメチル-2,6-ジオキソシキロヘキシリデン-3-メチルブチル-アミノベンジルエステル、グルタミン酸-N-カルボキシ無水物-γ-2-フェニルイソプロピルエステル、グルタミン酸-N-カルボキシ無水物-γ-2-トリメチルシリルエチルエステル、アルギニン-N-カルボキシ無水物、N-ω,N-ω’-ビス-tert-ブトキシカルボニルアルギニン-N-カルボキシ無水物、N-ω,N-ω’-ビス-ベンジルオキシカルボニルアルギニン-N-カルボキシ無水物、N,N’-ω-ジメチル-N,N’-ω-ジ-tert-ブトキシカルボニルアルギニン-N-カルボキシ無水物、N,N-ω-ジメチル-N-ω’-2,2,4,6,7-ペンタジメチルジヒドロベンゾフラン-5-スルホニルアルギニン-N-カルボキシ無水物、N-ω-メチル-N-ω’-2,2,4,6,7-ペンタジメチルジヒドロベンゾフラン-5-スルホニルアルギニン-N-カルボキシ無水物、NG-2,2,4,6,7-ペンタジメチルジヒドロベンゾフラン-5-スルホニルアルギニン-N-カルボキシ無水物、NG-2,2,5,7,8-ペンタジメチルクロマン-5-スルホニルアルギニン-N-カルボキシ無水物、NG-4-メトキシ-2,3,6-トリメチルベンゼンスルホニルアルギニン-N-カルボキシ無水物、NG-トシルアルギニン-N-カルボキシ無水物。リガンドが連結基を有さないが、アミノ基を有する場合、上述したような二つの連結基を有するスペーサーを使用して、このリガンドと構造単位1とを結合させればよい。また、リガンドが連結基を有さないが、ヒドロキシ基を有する場合には、このリガンドと、式:COCl2で示されるホスゲンまたは式:COOCCl32で示されるトリホスゲンとを反応させて、炭酸エステルを製造すればよい。この炭酸エステルは、連結基であるカルボン酸エステル基を有するリガンドに相当し、これは、上述のようにして構造単位1と結合させることができる。ヒドロキシ基含有化合物とホスゲンまたはトリホスゲンとの反応は、有機合成の分野で周知の装置および条件で行うことができる。本発明は、本樹脂にターゲット分子を含む混合物を接触させる工程を含むターゲット分子の精製方法を提供する。該方法では、詳しくは、i本樹脂にターゲット分子を含む混合物を接触させることで、リガンドとターゲット分子との特異的な相互作用によって、混合物からターゲット分子のみを本樹脂を吸着させ、iiターゲット分子を吸着した本樹脂と前記混合物とを分離し、iii本樹脂からターゲット分子を脱着させることによって、ターゲット分子を精製させることができる。本樹脂と、ターゲット分子を含む混合物とを接触させる方法に特に限定は無く、精製方法で通常使用されている方法を使用することができる。接触方法としては、例えば、溶媒中で本樹脂と混合物とを分散および混合させる方法バッチ法、または混合物を溶媒に溶かして溶液を調製し、本樹脂を充填したカラムに前記溶液を通過させる方法カラム法のいずれを使用してもよい。バッチ法およびカラム法において、溶媒の種類、分散および混合の手段、温度および時間、カラムに溶液を通過させる手段、通過させる溶液の量および流束、通過させる溶液およびカラムの温度、通過時間などの条件は、目的のターゲット分子に応じて、精製方法で通常採用されている条件を採用すればよい。また、本樹脂からターゲット分子を脱着させる手段および条件にも特に限定は無く、目的のターゲット分子に応じて、精製方法で通常採用されている手段および条件を採用すればよい。本樹脂は、ターゲット分子の精製方法だけでなく、ターゲット分子のスクリーニング方法およびターゲット分子の測定方法にも使用することができる。リガンドに対して特異的な相互作用を有するターゲット分子をスクリーニングする方法としては、例えば、iターゲット分子を含むかまたは含まない試料を、本樹脂に接触させる工程以下接触工程iと略記する、iiリガンドに特異的な相互作用を示したか、または示さなかった分子を解析する工程以下解析工程iiと略記する、およびiii解析結果に基づいて、リガンドに対して特異的な相互作用を有する分子を、ターゲット分子であると同定する工程以下同定工程iiiと略記するを含む方法が挙げられる。リガンドに対して特異的な相互作用を有するターゲット分子を測定する方法としては、例えばivターゲット分子を含むかまたは含まない試料を、本樹脂に接触させる工程以下接触工程ivと略記する、vリガンドに特異的な相互作用を示したか、または示さなかった分子を解析する工程以下解析工程vと略記する、およびvi解析結果に基づいて、リガンドに対して特異的な相互作用を有するターゲット分子を測定する工程以下測定工程viと略記するを含む方法が挙げられる。前記スクリーニング方法および測定方法における接触工程iおよびivにおける接触方法は、上述した精製方法と同じ方法を採用することができる。解析工程iiおよびvにおける解析手段としては、公知の手段、例えば、電気泳動法、免疫学的反応を用いたイムノブロッティングおよび免疫沈降法、クロマトグラフィー、マススペクトラム、アミノ酸シーケンス、NMR、並びにこれらの組合せを採用することができる。解析工程iiおよびvは、自動化してもよい。次に、これらの解析結果に基づき、同定工程iiiおよび測定工程viが行われる。一般に同定とは、単離した目的物が何であるかを明らかにすることを意味し、上記スクリーニング方法における同定とは、リガンドとの特異的な相互作用によって思料から単離した分子がターゲット分子であると判断することを意味する。また、上記測定方法における測定とは、試料中のターゲット分子およびその他の分子の量、性状の変化等を調べることを意味する。上記スクリーニング方法の用途としては、医薬の開発等が挙げられる。また、上記測定方法の用途としては、例えば、癌マーカーの検出等が挙げられる。本発明の精製方法は、ターゲット分子特に生体分子を特異的に精製することができる。そのため、本発明の精製方法は、医薬およびバイオ関連の分野で有用である。以下、実施例を挙げて本発明をより具体的に説明するが、本発明は以下の実施例によって制限を受けるものではなく、上記下記の趣旨に適合し得る範囲で適当に変更を加えて実施することも勿論可能であり、それらはいずれも本発明の技術的範囲に包含される。また、実施例で使用する略号の意味は、以下の通りである。Ac:アセチル基Boc:tert-ブトキシカルボニル基DMF:ジメチルホルムアミドDMSO:ジメチルスルホキシドEt:エチル基HATU:1-[ビスジメチルアミノメチレン]-1H-1,2,3-トリアゾロ[4,5-b]ピリジン-1-イウム3-オキシドヘキサフルオロホスファートHCl:塩酸i-Pr:イソプロピル基Me:メチル基Tris:トリスヒドロキシメチルアミノメタン製造例1:保護アミノ基を有する誘導体1m-1の製造1N-[2-2-ビニルオキシエトキシエチル]フタルイミドの製造2-2-ビニルオキシエトキシエタノール2.5g、フタルイミド3.1gおよびトリフェニルホスフィン5.5gを含むテトラヒドロフラン溶液30mLに、40質量のアゾジカルボン酸ジイソプロピルのトルエン溶液10.8mLを室温で滴下した。得られた混合物を室温で2時間攪拌し、混合物を得た。混合物の一部を分取薄層クロマトグラフィーに供し、生成物の構造をNMRにより確認したところ、生成物は、標題化合物であることが分かった。1HNMRδ78577163941237039422-2-ビニルオキシエトキシエチルアミンの製造上記1で得られたN-[2-2-ビニルオキシエトキシエチル]フタルイミドを含む混合物に、40質量のメチルアミンのメタノール溶液3mLを室温で滴下した。得られた混合物を60°Cで3時間攪拌した後、室温で放冷した。析出したN-メチルフタルイミドを濾過により除去した後、ろ液を濃縮した。濃縮残渣をクロロホルムに溶解して得られた溶液を、シリカゲルカラムにチャージし、クロロホルムで用いた混合物中のトリフェニルホスフィンオキサイドを溶出させた後、クロロホルム/メタノール1/1、体積比溶液で目的物を溶出させた。得られた溶液を濃縮し、標題化合物1.5gを得た。収率:602-2-ビニルオキシエトキシエタノール基準ESIMS:132MHcalcdforC6H14NO2132103N-tert-ブトキシカルボニル-2-2-ビニルオキシエトキシエチルアミンの製造上記2で得られた2-2-ビニルオキシエトキシエチルアミン1.5gのテトラヒドロフラン溶液20mLに、二炭酸ジ-tert-ブチル4.5gを室温で加えた。得られた混合物を室温で3時間攪拌した。得られた反応混合物を濃縮した後、濃縮残渣をシリカゲルカラムクロマトグラフィー展開溶媒:ヘキサン/酢酸エチル=4/1、体積比により精製し、標題化合物2.64gを得た。1HNMRδ650496421403384383371369356333145製造例2:ポリビニルエーテル樹脂の製造1樹脂E1の製造式1m-1で示されるN-tert-ブトキシカルボニル-2-2-ビニルオキシエトキシエチルアミン0.46g、式2m-1で示される2-[2-2-ビニルオキシエトキシエトキシ]エトキシエテントリエチレングリコールジビニルエーテルともいう2.00g、式3m-1で示される2-2-ビニルオキシエトキシエトキシメタン2-2-メトキシエトキシエトキシエテンともいう1.16g、および2,2’-アゾビスイソブチロニトリル200mgを混合し、均一の溶液有機相を調製した。2質量のポリビニルアルコール重合度構造単位数:2000、鹸化度:約80水溶液水相を、マグネチックスターラーによって攪拌速度200rpmで攪拌しながら、調製した有機相を加えた。得られた混合物を、室温約23°Cで、さらに30分間攪拌し、有機相の分散滴が水相中に分散した分散液を得た。分散液の内温を70°Cまで徐々に上げ、70°Cで20時間分散液を攪拌した。その後、得られた反応混合物の内温を室温まで下げた後、攪拌を停止し、得られた懸濁液をろ過した。得られた固体を、温水200mLおよびメタノール200mLで洗浄した後、減圧乾燥して、N-tert-ブトキシカルボニル-2-2-ビニルオキシエトキシエチルアミン、2-[2-2-ビニルオキシエトキシエトキシ]エトキシエテンおよび2-2-ビニルオキシエトキシエトキシメタンに由来する構造単位を含むポリビニルエーテル樹脂2.0gを得た。得られたポリビニルエーテル樹脂を、樹脂E1と略記する。2樹脂E2の製造保護アミノ基の脱保護樹脂E130mgに、トリフルオロ酢酸を含む水溶液0.5mL、トリフルオロ酢酸/水=80/20、質量比を加え、得られた混合物を15分間、室温で攪拌した。得られた反応混合物をろ過し、得られた固体をメタノール5mLで洗浄し、さらに飽和重曹水10mLで洗浄した。さらに、水10mLおよびメタノール10mLで洗浄した後、減圧乾燥して、顆粒状のポリビニルエーテル樹脂25mgを得た。得られたポリビニルエーテル樹脂を、樹脂E2と略記する。次いで樹脂E2にアセトニトリルを加えて、樹脂E2をアセトニトリルで膨潤させた粒状物として保存した。樹脂E210mg、ニンヒドリン10mgおよびメタノール0.1mLを、1.5mLマイクロチューブ内で混合した。マイクロチューブを80°Cで15分間加熱し、発色試験を行ったところ、内容物の色が青色に変化した。なお、樹脂E1を用いて同様に発色試験を行っても、内容物の色は青色に変化しなかった。これらの結果から、樹脂E1中のN-tert-ブトキシカルボニル-2-2-ビニルオキシエトキシエチルアミンに由来する構造単位が、樹脂E2では、2-2-ビニルオキシエトキシエチルアミンに由来する構造単位に変換されていたことが分かる。製造例3:スペーサーと結合したリガンドの製造1リガンドL1-1の製造リガンドL1とスペーサーS1-1との結合式L1で示されるリガンドp-カルボキシベンゼンスルホンアミド、285mg、1.42mmol、式S1-1で示される化合物QUANTABIODESIGN社製:MonoNtBocamidodPEG3TMamine、500mg、1.56mmolをDMF3mLに溶かし、氷冷下で攪拌した。ジイソプロピルエチルアミン297μL、1.70mmol、HATU渡辺化学工業社製、catNoA01695、648mg、1.70mmolを加え、氷冷下で3時間攪拌した。クロロホルム200mLを加え、有機層を、水50mL、飽和食塩水100mLにて洗浄し、無水硫酸マグネシウムにて乾燥した後、減圧濃縮した。シリカゲルカラムクロマトグラフィーにて精製し、式L1-1で示されるリガンド536mgを収率77で得た。HRMSESImzMHcalcd5042374;found50423741HNMRCDCl3δ1411681923133453483573633663704905467567952リガンドL1-2の製造保護アミノ基の脱保護得られたリガンドL1-1419mg、0.86mmolを、酢酸エチル30mLに溶かし、4MのHCl/酢酸エチル国産化学製、5mLを加え、室温にて6時間攪拌した。反応完結後、溶媒を留去し、クロロホルム30mLを加え、減圧下で溶媒を留去した。この操作を3回繰り返した。真空ポンプにて溶媒を完全に留去し、L1-2で示されるリガンドを定量的に得た。製造例4:リガンドが結合したポリビニルエーテル樹脂本樹脂の製造1樹脂E3の製造樹脂E2と無水コハク酸との結合アセトニトリルで膨潤した粒状の樹脂E2190μL、13.68μmolと、その約10倍容量のDMFとを混合し、遠心分離して、過剰のDMFをデカンテーションによって除去した。この操作を5回繰り返して、樹脂E3に含まれていたアセトニトリルをDMFにて置換した。次に無水コハク酸2.7mg、27.36μmol、ジイソプロピルエチルアミン6.9μL、41.04μmolを加え、室温にて5時間攪拌した。樹脂をDMFにて洗浄した後にニンヒドリンテストを行って、カルボキシ基を有する樹脂、即ち、樹脂E2に無水コハク酸が結合した樹脂13.68μmolが定量的に得られたことを確認した。この樹脂を、樹脂E3と略記する。引き続き、樹脂E3を20質量の無水酢酸のDMF溶液にて室温で30分間攪拌した後、樹脂E3をDMFで5回洗浄した。2樹脂E4の製造樹脂E3とリガンドL1-2との結合樹脂E37.2μmolにDMF1mLを加え、リガンドL1-22.85mg、6.48μmol、エタノールアミン0.043mg、0.72μmol、HATU3mg、7.92μmolおよびジイソプロピルエチルアミン3μL、17.28μmolを加え、室温にて一昼夜攪拌した。樹脂をDMFにて洗浄した後、引き続き20質量のエタノール水溶液にて洗浄し、樹脂E3にリガンドL1-2が結合した樹脂を得た。この樹脂を、樹脂E4と略記する。比較製造例1:比較樹脂C1の製造製造例4と同様にして、アミノ基を有するAffiGel102GelBIORAD社製、catNo1532401にリガンドL1-2が結合した樹脂を得た。この樹脂を、比較樹脂C1と略記する。なお、AffiGel102Gelはアガロース誘導体であり、モノマー即ち、ガラクトースに由来するヒドロキシ基を有する。以下、比較樹脂C1の製造を詳しく説明する。市販の膨潤したAffiGel102Gel12mL、144μmolに含まれていた溶媒を、樹脂E3の製造の項で記載したのと同様にして、DMFにて置換した。次に無水コハク酸28.8mg、288molおよびジイソプロピルエチルアミン75μL、432μmolを加え、室温にて5時間攪拌した。樹脂をDMFにて洗浄した後にニンヒドリンテストを行って、カルボキシ基を有する樹脂144μmolが定量的得られたことを確認した。引き続き、この樹脂を20質量の無水酢酸のDMF溶液にて室温で30分間攪拌し、樹脂をDMFで5回洗浄した。得られたカルボキシ基を有する樹脂36μmolにDMF10mLを加え、リガンドL1-214.3mg、32.4μmol、エタノールアミン0.22mg、3.6μmol、HATU15mg、39.6μmolおよびジイソプロピルエチルアミン15μL、86.4μmolを加え、室温にて一昼夜攪拌した。樹脂をDMFにて洗浄した後、引き続き20質量のエタノール水溶液にて洗浄し、比較樹脂C1を得た。比較製造例2:比較樹脂C2の製造製造例4と同様にして、アミノ基を有すトヨパールAFAmino650M東ソー社製、catNo08039にリガンドL1-2が結合した樹脂を得た。この樹脂を、比較樹脂C2と略記する。なお、トヨパールAFAmino650Mは、モノマーに由来するヒドロキシ基を有するメタクリレート樹脂である。以下、比較樹脂C2の製造を詳しく説明する。市販の膨潤したトヨパールAFAmino650M1mL、100μmolに含まれていた溶媒を、樹脂E3の製造の項で記載したのと同様にして、DMFにて置換した。次に無水コハク酸20mg、200μmolおよびジイソプロピルエチルアミン51μL、300μmolを加え、室温にて5時間攪拌した。樹脂をDMFにて洗浄した後ニンヒドリンテストを行って、カルボキシ基を有する樹脂100μmolが定量的に得られたことを確認した。引き続き、この樹脂を20質量の無水酢酸のDMF溶液にて30分間室温で攪拌し、樹脂をDMFで5回洗浄した。得られたカルボキシ基を有する樹脂10μmolにDMF1mLを加え、リガンドL1-24mg、9μmol、エタノールアミン0.061mg、1μmol、HATU4.2mg、11μmolおよびジイソプロピルエチルアミン4.2μL、24μmolを加え、室温にて一昼夜攪拌した。樹脂をDMFにて洗浄した後、引き続き20質量のエタノール水溶液にて洗浄し、比較樹脂C2を得た。実施例1:カルボニックアンハイドラーゼ2CA2の吸着1ラット脳ライゼートlysateの調製マウス全脳1個、2gを、20mLのバッファーTris:50mM、pH7.5、スクロース:0.25M、MgCl:2mM、NaCl:100mM、1質量の1-O-n-オクチル-β-D-グルコピラノシドプロテアーゼインヒビターproteaseinhibitor中でホモジナイズした。得られたホモジネートを遠心分離した回転数:1000×g、10分間。得られた上清を、さらに遠心分離した回転数10,000×g、30分間。こうして得られた上清、即ち、ラット脳ライゼートを、結合実験に使用した。この上清のタンパク質濃度は2.0mg/mLであった。2結合実験拮抗実験正確に秤りとった樹脂E4、比較樹脂C1または比較樹脂C2それぞれ1μmol相当と上記1で得られたラット脳ライゼート200μLとを用いて、4°Cで90分間、拮抗実験を実施した。拮抗実験では、ライゼートに100mMのベンゼンスルホンアミド2μL、最終濃度1mMを加えて4°Cにて90分間インキュベーションした後、樹脂を混ぜて、同温度にて90分間インキュベーションした。一方、拮抗-実験は、ライゼートにDMSO2μLを加えて4°Cにて90分間インキュベーションした後、樹脂を混ぜて、同温度にて90分間インキュベーションした。これらの結合実験の終了後、樹脂を12,000×gにて遠心分離し、上清を捨て、残った樹脂を、800μLの洗浄バッファーTris:50mM、pH7.5、スクロース:0.25M、MgCl:2mM、NaCl:100mM、1質量の1-O-n-オクチル-β-D-グルコピラノシドプロテアーゼインヒビターにて3回洗浄した。樹脂にSDS用ローディングバッファーナカライテスク社製、catNo3056622、2-ME2-メルカプトエタノール含有電気泳動サンプルバッファー溶液2×、30μLを加え、結合タンパクを溶出した。こうして得られたサンプル液を市販のSDSゲルタカラバイオ社製、BioRadreadyGelJ、SDS:5~20質量、catNo161J371Vで分離し、銀染色後、そのSDSゲルを解析した。SDSゲルの写真を図1に示す。図1に示されるように、樹脂E4を用いる本発明の方法では、比較樹脂C1AffiGel102Gelをベースとする樹脂および比較樹脂C2トヨパールAFAmino650Mをベースとする樹脂を用いる方法に比べて、CA2以外の非特異的タンパク質の吸着量が明らかに低減されている。"